(57)【要約】【課題】カールが小さく、ドレープ性に優れるレーザー彫刻用フレキソ印刷版原版及びその製造方法、並びに、フレキソ印刷版の製版方法を提供すること。【解決手段】支持体の一方の面に、レーザー彫刻可能な第１のポリマー層を有し、他方の面に、第２のポリマー層を有し、第１のポリマー層と第２のポリマー層のショアＡ硬度の差の絶対値が６未満であることを特徴とする、レーザー彫刻用フレキソ印刷版原版。第１のポリマー層及び第２のポリマー層のショアＡ硬度は７０を超え９０以下であることが好ましい。【選択図】図１
2016135550.tif 000002
【特許請求の範囲】
【請求項１】
支持体の一方の面に、レーザー彫刻可能な第１のポリマー層を有し、他方の面に、第２のポリマー層を有し、
第１のポリマー層と第２のポリマー層のショアＡ硬度の差の絶対値が６未満であることを特徴とする、
レーザー彫刻用フレキソ印刷版原版。
【請求項２】
第１のポリマー層及び第２のポリマー層のショアＡ硬度が７０を超え９０以下である、請求項１に記載のレーザー彫刻用フレキソ印刷版原版。
【請求項３】
第１のポリマー層が、第１の樹脂組成物を架橋してなるポリマー層であり、かつ、
第１の樹脂組成物が、成分Ａ−１としてバインダーポリマー、及び、成分Ｂ−１として重合開始剤を含有し、
第２のポリマー層が、第２の樹脂組成物を架橋してなるポリマー層であり、かつ、
第２の樹脂組成物が、成分Ａ−２としてバインダーポリマー、及び、成分Ｂ−２として重合開始剤を含有する、
請求項１又は２に記載のレーザー彫刻用フレキソ印刷版原版。
【請求項４】
成分Ｂ−１及び成分Ｂ−２の少なくとも一方が、熱重合開始剤である、請求項３に記載のレーザー彫刻用フレキソ印刷版原版。
【請求項５】
第１の樹脂組成物と第２の樹脂組成物が同じ組成物である、請求項３又は４に記載のレーザー彫刻用フレキソ印刷版原版。
【請求項６】
成分Ａ−１及び成分Ａ−２の少なくとも一方が、共役ジエン系ポリマーである、請求項３〜５のいずれか１項に記載のレーザー彫刻用フレキソ印刷版原版。
【請求項７】
共役ジエン系ポリマーが、ポリイソプレン、ポリブタジエン、及び、エチレン−プロピレン−ジエン共重合体よりなる群から選択される少なくとも１種のポリマーである、請求項６に記載のレーザー彫刻用フレキソ印刷版原版。
【請求項８】
成分Ｂ−１及び成分Ｂ−２の少なくとも一方が、硫黄を含有する化合物及び有機過酸化物よりなる群から選択される少なくとも１種である、請求項３〜７のいずれか１項に記載のレーザー彫刻用フレキソ印刷版原版。
【請求項９】
成分Ｂ−１及び成分Ｂ−２の少なくとも一方が、有機過酸化物である、請求項３〜８のいずれか１項に記載のレーザー彫刻用フレキソ印刷版原版。
【請求項１０】
第１の樹脂組成物及び第２の樹脂組成物の少なくとも一方が、成分Ｃとしてカーボンブラックを含有する、請求項３〜９のいずれか１項に記載のレーザー彫刻用フレキソ印刷版原版。
【請求項１１】
第１の樹脂組成物及び第２の樹脂組成物の少なくとも一方が、成分Ｄとしてカーボンブラック以外の充填剤を含有する、請求項３〜１０のいずれか１項に記載のレーザー彫刻用フレキソ印刷版原版。
【請求項１２】
成分Ｄが、シリカ、炭酸カルシウム、及び、金属酸化物よりなる群から選択される少なくとも１種の充填剤である、請求項１１に記載のレーザー彫刻用フレキソ印刷版原版。
【請求項１３】
第１の樹脂組成物及び第２の樹脂組成物の少なくとも一方が、成分Ｅとして植物油架橋体を含有する、請求項３〜１２のいずれか１項に記載のレーザー彫刻用フレキソ印刷版原版。
【請求項１４】
第１の樹脂組成物及び第２の樹脂組成物の少なくとも一方が、成分Ｆとして重合性化合物を含有する、請求項３〜１３のいずれか１項に記載のレーザー彫刻用フレキソ印刷版原版。
【請求項１５】
支持体と第１のポリマー層との間、及び／又は、支持体と第２のポリマー層との間に接着層を有する、請求項１〜１４のいずれか１項に記載のレーザー彫刻用フレキソ印刷版原版。
【請求項１６】
支持体が、ポリマーフィルム又は布である、請求項１〜１５のいずれか１項に記載のレーザー彫刻用フレキソ印刷版原版。
【請求項１７】
ポリマーフィルムがポリエステルフィルムである、請求項１６に記載のレーザー彫刻用フレキソ印刷版原版。
【請求項１８】
ポリエステルフィルムがポリエチレンテレフタレートフィルムである、請求項１７に記載のレーザー彫刻用フレキソ印刷版原版。
【請求項１９】
支持体を中心として、上下の層構成の順が同じである、請求項１〜１８のいずれか１項に記載のレーザー彫刻用フレキソ印刷版原版。
【請求項２０】
支持体の一方の面に第１の樹脂組成物からなる層を有し、支持体の他方の面に第２の樹脂組成物からなる層を有する積層体を形成する積層体形成工程、及び、
積層体を架橋する架橋工程を有し、
第１の樹脂組成物が、成分Ａ−１としてバインダーポリマー、及び、成分Ｂ−１として重合開始剤を含有し、
第２の樹脂組成物が、成分Ａ−２としてバインダーポリマー、及び、成分Ｂ−２として重合開始剤を含有することを特徴とする、
請求項１〜１９のいずれか１項に記載のレーザー彫刻用フレキソ印刷版原版の製造方法。
【請求項２１】
成分Ｂ−１及び成分Ｂ−２の少なくとも一方が熱重合開始剤であり、架橋工程が、積層体を熱架橋する工程である、請求項２０に記載のレーザー彫刻用フレキソ印刷版原版の製造方法。
【請求項２２】
請求項１〜１９のいずれか１項に記載のレーザー彫刻用フレキソ印刷版原版を準備する工程、及び、
レーザー彫刻用フレキソ印刷版原版の第１のポリマー層をレーザー彫刻し、レリーフ層を形成する彫刻工程を有する、
フレキソ印刷版の製版方法。
【請求項２３】
レリーフ層の表面をリンスするリンス工程を更に有する、請求項２２に記載のフレキソ印刷版の製版方法。
【請求項２４】
レーザー彫刻する第１のポリマー層が、ポリイソプレン、ポリブタジエン、及び、エチレン−プロピレン−ジエン共重合体よりなる群から選択される少なくとも１種のバインダーポリマーを含有する第１の樹脂組成物を架橋した層である、請求項２２又は２３に記載のフレキソ印刷版の製版方法。
【発明の詳細な説明】
【技術分野】
【０００１】
本発明は、レーザー彫刻用フレキソ印刷版原版、レーザー彫刻用フレキソ印刷版原版の製造方法、及び、フレキソ印刷版の製版方法に関する。
【背景技術】
【０００２】
レリーフ形成層をレーザーにより直接彫刻し製版する、いわゆる「直彫りＣＴＰ（Ｃｏｍｐｕｔｅｒ  Ｔｏ  Ｐｌａｔｅ）方式」が多く提案されている。
直彫りＣＴＰ方式では、フレキソ原版に直接レーザーを照射し、光熱変換によりレリーフ形成層に熱分解及び揮発を生じさせ、凹部を形成している。また、直彫りＣＴＰ方式は、原画フィルムを用いたレリーフ形成と異なり、自由にレリーフ形状を制御することができる。このため、抜き文字の如き画像を形成する場合、その領域を他の領域よりも深く彫刻する、又は、微細網点画像では、印圧に対する抵抗を考慮し、ショルダーをつけた彫刻をすることなども可能である。
また、直彫りＣＴＰ方式に用いられるレーザーは、高出力の炭酸ガスレーザーが用いられることが一般的である。炭酸ガスレーザーの場合、全ての有機化合物が照射エネルギーを吸収して熱に変換できる。一方、安価で小型の半導体レーザーが開発されてきているが、これらは可視及び近赤外光であるため、レーザー光を吸収して熱に変換することが必要となる。
【０００３】
このような支持体とポリマー層（彫刻層）を有するレーザー彫刻用フレキソ印刷版原版に関する公知例としては、特許文献１の例がある。特許文献１には、補強層（支持体）上に圧縮層を有し、その上に印刷層（彫刻層）を有する多層構造が記載されている。また、特許文献１には、印刷層（彫刻層）の材料として、イソプレンゴム、ブタジエンゴム、エチレンプロピレンジエンゴムなどが記載されている。
また、特許文献２には、支持体層の上側にレーザー彫刻層、支持体層の下側にクッション層の層構成を有するフレキソ印刷版の製造方法が開示されている。
更に、特許文献３には、支持体がエラストマー層（クッション層）と印刷原版層（光架橋層）の中間でもよいとの記載がある。
【先行技術文献】
【特許文献】
【０００４】
【特許文献１】特表２０１２−５２４６７６号公報
【特許文献２】米国特許第８５９９２３２号明細書
【特許文献３】国際公開第２００４／０００５７１号公報
【発明の概要】
【発明が解決しようとする課題】
【０００５】
本発明者は、特許文献１〜３に記載されるレーザー彫刻用フレキソ印刷原版について検討したところ、フレキソ印刷原版のカールが大きく、彫刻機の回転ドラムにフレキソ印刷原版貼り付ける際のハンドリング性（ドレープ性）が悪いことを明らかにした。
そこで、本発明は、カールが小さく、ドレープ性に優れるレーザー彫刻用フレキソ印刷版原版、上記レーザー彫刻用フレキソ印刷版原版の製造方法、及び、フレキソ印刷版の製版方法を提供することを課題とする。
【課題を解決するための手段】
【０００６】
本発明の上記課題は、以下の＜１＞、＜２０＞、及び、＜２２＞に記載の手段により解決された。好ましい実施態様である、＜２＞〜＜１９＞、＜２１＞、＜２３＞、及び＜２４＞と共に以下に記載する。
＜１＞  支持体の一方の面に、レーザー彫刻可能な第１のポリマー層を有し、他方の面に、第２のポリマー層を有し、第１のポリマー層と第２のポリマー層のショアＡ硬度の差の絶対値が６未満であることを特徴とする、レーザー彫刻用フレキソ印刷版原版、
＜２＞  第１のポリマー層及び第２のポリマー層のショアＡ硬度が７０を超え９０以下である、＜１＞に記載のレーザー彫刻用フレキソ印刷版原版、
＜３＞  第１のポリマー層が、第１の樹脂組成物を架橋してなるポリマー層であり、かつ、第１の樹脂組成物が、成分Ａ−１としてバインダーポリマー、及び、成分Ｂ−１として重合開始剤を含有し、第２のポリマー層が、第２の樹脂組成物を架橋してなるポリマー層であり、かつ、第２の樹脂組成物が、成分Ａ−２としてバインダーポリマー、及び、成分Ｂ−２として重合開始剤を含有する、＜１＞又は＜２＞に記載のレーザー彫刻用フレキソ印刷版原版、
＜４＞  成分Ｂ−１及び成分Ｂ−２の少なくとも一方が、熱重合開始剤である、＜３＞に記載のレーザー彫刻用フレキソ印刷版原版、
＜５＞  第１の樹脂組成物と第２の樹脂組成物が同じ組成物である、＜３＞又は＜４＞に記載のレーザー彫刻用フレキソ印刷版原版、
＜６＞  成分Ａ−１及び成分Ａ−２の少なくとも一方が、共役ジエン系ポリマーである、＜３＞〜＜５＞のいずれか１つに記載のレーザー彫刻用フレキソ印刷版原版、
＜７＞  共役ジエン系ポリマーが、ポリイソプレン、ポリブタジエン、及び、エチレン−プロピレン−ジエン共重合体よりなる群から選択される少なくとも１種のポリマーである、＜６＞に記載のレーザー彫刻用フレキソ印刷版原版、
＜８＞  成分Ｂ−１及び成分Ｂ−２の少なくとも一方が、硫黄を含有する化合物及び有機過酸化物よりなる群から選択される少なくとも１種である、＜３＞〜＜７＞のいずれか１つに記載のレーザー彫刻用フレキソ印刷版原版、
＜９＞  成分Ｂ−１及び成分Ｂ−２の少なくとも一方が、有機過酸化物である、＜３＞〜＜８＞のいずれか１つに記載のレーザー彫刻用フレキソ印刷版原版、
＜１０＞  第１の樹脂組成物及び第２の樹脂組成物の少なくとも一方が、成分Ｃとしてカーボンブラックを含有する、＜３＞〜＜９＞のいずれか１つに記載のレーザー彫刻用フレキソ印刷版原版、
＜１１＞  第１の樹脂組成物及び第２の樹脂組成物の少なくとも一方が、成分Ｄとしてカーボンブラック以外の充填剤を含有する、＜３＞〜＜１０＞のいずれか１つに記載のレーザー彫刻用フレキソ印刷版原版、
＜１２＞  成分Ｄが、シリカ、炭酸カルシウム、及び、金属酸化物よりなる群から選択される少なくとも１種の充填剤である、＜１１＞に記載のレーザー彫刻用フレキソ印刷版原版、
＜１３＞  第１の樹脂組成物及び第２の樹脂組成物の少なくとも一方が、成分Ｅとして植物油架橋体を含有する、＜３＞〜＜１２＞のいずれか１つに記載のレーザー彫刻用フレキソ印刷版原版、
＜１４＞  第１の樹脂組成物及び第２の樹脂組成物の少なくとも一方が、成分Ｆとして重合性化合物を含有する、＜３＞〜＜１３＞のいずれか１つに記載のレーザー彫刻用フレキソ印刷版原版、
＜１５＞  支持体と第１のポリマー層との間、及び／又は、支持体と第２のポリマー層との間に接着層を有する、＜１＞〜＜１４＞のいずれか１つに記載のレーザー彫刻用フレキソ印刷版原版、
＜１６＞  支持体が、ポリマーフィルム又は布である、＜１＞〜＜１５＞のいずれか１つに記載のレーザー彫刻用フレキソ印刷版原版、
＜１７＞  ポリマーフィルムがポリエステルフィルムである、＜１６＞に記載のレーザー彫刻用フレキソ印刷版原版、
＜１８＞  ポリエステルフィルムがポリエチレンテレフタレートフィルムである、＜１７＞に記載のレーザー彫刻用フレキソ印刷版原版、
＜１９＞  支持体を中心として、上下の層構成の順が同じである、＜１＞〜＜１８＞のいずれか１つに記載のレーザー彫刻用フレキソ印刷版原版、
＜２０＞  支持体の一方の面に第１の樹脂組成物からなる層を有し、支持体の他方の面に第２の樹脂組成物からなる層を有する積層体を形成する積層体形成工程、及び、積層体を架橋する架橋工程を有し、第１の樹脂組成物が、成分Ａ−１としてバインダーポリマー、及び、成分Ｂ−１として重合開始剤を含有し、第２の樹脂組成物が、成分Ａ−２としてバインダーポリマー、及び、成分Ｂ−２として重合開始剤を含有することを特徴とする、＜１＞〜＜１９＞のいずれか１つに記載のレーザー彫刻用フレキソ印刷版原版の製造方法、
＜２１＞  成分Ｂ−１及び成分Ｂ−２の少なくとも一方が熱重合開始剤であり、架橋工程が、積層体を熱架橋する工程である、＜２０＞に記載のレーザー彫刻用フレキソ印刷版原版の製造方法、
＜２２＞  ＜１＞〜＜１９＞のいずれか１つに記載のレーザー彫刻用フレキソ印刷版原版を準備する工程、及び、レーザー彫刻用フレキソ印刷版原版の第１のポリマー層をレーザー彫刻し、レリーフ層を形成する彫刻工程を有する、フレキソ印刷版の製版方法、
＜２３＞  レリーフ層の表面をリンスするリンス工程を更に有する、＜２２＞に記載のフレキソ印刷版の製版方法、
＜２４＞  レーザー彫刻する第１のポリマー層が、ポリイソプレン、ポリブタジエン、及び、エチレン−プロピレン−ジエン共重合体よりなる群から選択される少なくとも１種のバインダーポリマーを含有する第１の樹脂組成物を架橋した層である、＜２２＞又は＜２３＞に記載のフレキソ印刷版の製版方法。
【発明の効果】
【０００７】
本発明によれば、カールが小さく、ドレープ性に優れるレーザー彫刻用フレキソ印刷版原版、上記レーザー彫刻用フレキソ印刷版原版の製造方法、及び、フレキソ印刷版の製版方法を提供することができる。
【図面の簡単な説明】
【０００８】
【図１】本発明のレーザー彫刻用フレキソ印刷版原版の断面の例を示す模式図である。
【発明を実施するための形態】
【０００９】
以下、本発明について詳細に説明する。
なお、本発明において、数値範囲を表す「下限〜上限」の記載は、「下限以上、上限以下」を表し、「上限〜下限」の記載は、「上限以下、下限以上」を表す。すなわち、上限及び下限を含む数値範囲を表す。
また、「質量部」及び「質量％」は、それぞれ、「重量部」及び「重量％」と同義である。
以下の説明における好ましい態様の組み合わせは、より好ましい態様である。
【００１０】
１．レーザー彫刻用フレキソ印刷版原版
本発明のレーザー彫刻用フレキソ印刷版原版は、支持体の一方の面に、レーザー彫刻可能な第１のポリマー層を有し、他方の面に、第２のポリマー層を有し、第１のポリマー層と第２のポリマー層のショアＡ硬度の差の絶対値が６未満であることを特徴とする。
また、本発明のレーザー彫刻用フレキソ印刷版原版の製造方法は、支持体の一方の面に第１の樹脂組成物からなる層を有し、支持体の他方の面に第２の樹脂組成物からなる層を有する積層体を形成する積層体形成工程、及び、積層体を架橋する架橋工程を有し、第１の樹脂組成物が、成分Ａ−１としてバインダーポリマー、及び、成分Ｂ−１として重合開始剤を含有し、第２の樹脂組成物が、成分Ａ−２としてバインダーポリマー、及び、成分Ｂ−２として重合開始剤を含有することを特徴とする。
更に、本発明のフレキソ印刷版の製版方法は、本発明のレーザー彫刻用フレキソ印刷版原版を準備する工程、及び、レーザー彫刻用フレキソ印刷版原版の第１のポリマー層をレーザー彫刻し、レリーフ層を形成する彫刻工程を有する。
本発明において用いられる第１の樹脂組成物及び第２の樹脂組成物（以下、「本発明の樹脂組成物」ともいう。）は、バインダーポリマー、及び、重合開始剤を含有し、更にカーボンブラック、カーボンブラック以外の充填剤、植物油架橋体、重合性化合物等を含有していてもよい。
【００１１】
上述した通り、本発明のフレキソ印刷版原版を用いることにより、カールが小さく、ドレープ性が良好となる。
その詳細な機構は不明であるが、以下のように推察される。
すなわち、特許文献１に記載のフレキソ印刷版原版では、（Ａ）加硫接着される場合（架橋前の樹脂組成物が支持体に設置された後に架橋される場合）、樹脂組成物の硬化収縮によるカールが発生し、また、（Ｂ）架橋後のポリマー層が支持体に設置される場合は、ポリマー層が伸ばされた状態で支持体に接着された（貼り合わされた）後、ポリマー層が元に戻ろうとする性質（伸長回復性）によるカールが発生すると推察される。
また、特許文献２及び３では、レーザー彫刻可能層とクッション層の硬度差が大きいためにカールが大きいと推察される。硬度差が大きいということは、架橋密度の差が大きいことが推察され、上述の硬化収縮時の収縮率の差や硬化後のポリマーの伸長性（伸びやすさ）の差が大きくなると推察される。
本発明では、支持体の上下両面に配したポリマー層の硬度差が小さいことから、未架橋のバインダーポリマーを含む樹脂組成物の硬化収縮時の収縮率差が小さく、更に、架橋されたポリマー層の伸長性の差も小さい。従って、上記（Ａ）及び（Ｂ）のいずれの場合においても、収縮率差又は伸長性の差に起因するカールが上下に配したポリマー層でキャンセルされ、カールが抑制され、また、ドレープ性が良化したと推察される。
【００１２】
（ショアＡ硬度）
本発明の第１のポリマー層と第２のポリマー層の硬度差は、ショアＡ硬度の差の絶対値が６未満である。４以下であることが好ましく、３以下であることがより好ましく、２以下であることが更に好ましく、ゼロに近いほど好ましい。また、硬度差が小さければカールを抑制することができるが、そのために第１のポリマー層と第２のポリマー層の組成が同じである必要はないが、製造方法の簡略化の観点から第１のポリマー層と第２のポリマー層は同じ組成であることが好ましい。
本明細書におけるショアＡ硬度は、２５℃において、測定対象の表面に圧子（押針又はインデンタと呼ばれる。）を押し込み変形させ、その変形量（押込み深さ）を測定して、数値化するデュロメータ（スプリング式ゴム硬度計）により測定した値である（ＪＩＳ Ｋ ６２５３：２０１２参照）。
なお、ショアＡ硬度は、タイプＡデュロメータを用いて測定し、試験片の厚さは６ｍｍ以上とする。試験片の厚みが６ｍｍ未満の場合には、積み重ねて６ｍｍ以上として測定する。また、レーザー彫刻用フレキソ印刷版原版からポリマー層のショアＡ硬度を測定するには、ポリマー層をレーザー彫刻用フレキソ印刷版原版からカッター等を使用して切り出し、上述のように６ｍｍ以上となるように積み重ねて試験片を測定すればよい。
【００１３】
第１のポリマー層及び第２のポリマー層のショアＡ硬度は、７０を超え９０以下であることが好ましい。ショアＡ硬度が７０を超えると、レーザー彫刻層である第１のポリマー層の彫刻により形成された微細な網点が凸版印刷機の強い印圧を受けても倒れてつぶれることがなく、正常な印刷ができる。また、レリーフ層のショアＡ硬度が９０以下であると、印圧がキスタッチのフレキソ印刷でもベタ部での印刷かすれを防止することができる。
第１のポリマー層及び第２のポリマー層のショアＡ硬度は、７２〜８８であることがより好ましく、７４〜８５であることが更に好ましい。
【００１４】
また、本発明では、製造方法の簡略化の観点から、ポリマー層を貼り合わせる方法（Ｂ）より、架橋と同時に接着を行う方法（Ａ）が好ましい。なお、本発明において、架橋が熱架橋であり、同時に接着を行う場合を、加硫接着と呼ぶ。熱架橋の場合は、ポリマー層中にカーボンブラックのような光吸収剤が含有していても架橋が可能であるが、光架橋の場合は架橋が進行しない、又は、不十分となる可能性がある。従って、配合上の制約が小さいことから熱架橋が特に好ましい。
【００１５】
架橋と同時に接着を行う方法（Ａ）の場合、支持体の上下両面に樹脂組成物層を有さない層構成（片面にのみ樹脂組成物層を有する場合）であると、硬度が高くなるにつれて硬化収縮が大きくなるため、それによるカールも大きくなるという問題があったが、本発明の層構成では、硬化収縮によるカールが上下に樹脂組成物層を有することでキャンセルされるため、得られるポリマー層の硬度が高い場合でもカールを低いレベルに抑制することができる。
一方、架橋後の各ポリマー層を貼り合わせる方法（Ｂ）の場合、支持体の上下両面にポリマー層を有さない層構成（片面のみにポリマー層を有する場合）であると、硬度が低くなるにつれてポリマー層がより伸ばされた状態で貼り合わされるため、ポリマー層の戻り（伸長回復性）によるカールも大きくなるという問題があったが、本発明の層構成では、伸びたポリマーの戻りによるカールが上下にポリマー層を有することでキャンセルされるため硬度が低い場合でもカールを低いレベルに抑制することができる。
つまり、本発明では、フレキソ印刷版原版の硬度に依存することなく、カールを低いレベルに抑制することができる。
以下、本発明の樹脂組成物及びレーザー彫刻用フレキソ印刷版原版について詳述した後に、本発明のフレキソ印刷版の製版方法について詳述する。
【００１６】
（第１及び第２の樹脂組成物）
本発明において、第１のポリマー層は、第１の樹脂組成物を架橋してなるポリマー層であることが好ましく、上記第１の樹脂組成物（以下、本発明の第１の樹脂組成物ともいう。）は、成分Ａ−１としてバインダーポリマー、及び、成分Ｂ−１として重合開始剤を含有することが好ましい。本発明の第１の樹脂組成物は、レーザー彫刻される（架橋）レリーフ形成層を形成するための樹脂組成物である。
また、本発明において、第２のポリマー層は、第２の樹脂組成物を架橋してなるポリマー層であることが好ましく、上記第２の樹脂組成物（以下、本発明の第２の樹脂組成物ともいう。）は、成分Ａ−２としてバインダーポリマー、及び、成分Ｂ−２として重合開始剤を含有することが好ましい。
本発明の第１の樹脂組成物及び第２の樹脂組成物は、それぞれ、上記の成分に加えて、成分Ｃとしてカーボンブラック、成分Ｄとしてカーボンブラック以外の充填剤、成分Ｅとして植物油架橋体、及び、成分Ｆとして重合性化合物を含有してもよい。
本発明において、第１の樹脂組成物及び第２の樹脂組成物が同じ組成物であることが、第１のポリマー層と第２のポリマー層との硬度差を少なくし、また、製造工程を簡易とする観点から特に好ましい。
また、本発明の第１の樹脂組成物及び本発明の第２の樹脂組成物を総称して、本発明の樹脂組成物ともいう。
【００１７】
図１は、本発明のレーザー彫刻用フレキソ印刷版原版の断面の例を示す模式図である。なお、以下の図において、同一の符号は同一の対象を表すものとする。図１（Ａ）では、レーザー彫刻用フレキソ印刷版原版１０は、対向する２つの面を有する支持体１の一方の面に、レーザー彫刻可能な第１のポリマー層３を有し、他方の面に第２のポリマー層５を有する。図１（Ａ）に示すように、本発明のレーザー彫刻用フレキソ印刷版原版１０は、支持体、第１のポリマー層、及び、第２のポリマー層を有していればよく、更に、他の層を有していてもよい。
図１（Ｂ）では、支持体１と第１のポリマー層３との間に、接着層（密着改良層）７を有する。接着層７は、支持体１と、第１のポリマー層３との接着性（密着性）を向上させる目的で設けられている。また、図１（Ｂ）では、支持体１と第２のポリマー層５との間にも、同様の理由から接着層（密着改良層）７を有する。
なお、第１のポリマー層は、レーザー彫刻に供されるレリーフ形成層であり、レーザー彫刻されてレリーフ層となる。一方、第２のポリマー層は、第１のポリマー層と同様の組成物で形成されていても、レーザー彫刻される層ではなく、カール防止層として機能する層である。
【００１８】
本発明のレーザー彫刻用フレキソ印刷版原版は、支持体を中心として、上下の層構成の順が同じであることが好ましい。すなわち、図１（Ｂ）を例に取れば、第１のポリマー層が形成されている側を上側とすれば、支持体を中心として、上側に支持体→接着層→ポリマー層の順に形成されている。一方、下側にも同様に、支持体→接着層→ポリマー層の順に形成されている。このように、上下の層構成の順を同じとすることによって、よりカールの発生が抑制され、ハンドリング性に優れたレーザー彫刻用フレキソ印刷版原版が得られる。
次に、本発明の樹脂組成物が含有する各成分及び任意成分について説明する。
【００１９】
成分Ａ−１、成分Ａ−２：バインダーポリマー
本発明の樹脂組成物が含有するバインダーポリマー（成分Ａ−１又は成分Ａ−２）は特に限定されず、従来公知のポリマー、天然ゴム、合成ゴム等を制限なく使用することができる。
本発明において、成分Ａ−１及び成分Ａ−２の少なくとも一方が、共役ジエン系ポリマーであることが好ましく、成分Ａ−１及び成分Ａ−２の双方が共役ジエン系ポリマーであることがより好ましい。
共役ジエン系ポリマーは、共役ジエン系炭化水素（共役ジエンモノマー）の単独重合体であってもよく、共役ジエン系炭化水素と他の不飽和化合物、好ましくはモノオレフィン系不飽和化合物とを重合させて得られる共重合体であってもよい。また、上記の単独重合体及び共重合体は、修飾されていてもよく、例えば、末端に（メタ）アクリロイル基などの反応性基を導入してもよく、また、内部オレフィンの一部が水素添加されていてもよい。なお、以下の説明において、内部オレフィンの一部が水素添加されたポリブタジエンを「部分水素化ポリブタジエン」、同様に内部オレフィンの一部が水素添加されたポリイソプレンを「部分水素化ポリイソプレン」ともいう。更に共重合体は、ランダム共重合体でも、ブロック共重合体でも、グラフト共重合体でもよく、特に限定されない。
なお、共役ジエン系炭化水素は、１つの単結合によって二重結合が隔てられ、共役したジエンを有する炭化水素であり、その一部が他の原子によって置換されていてもよい。他の原子としては、ハロゲン原子が挙げられ、具体的には、フッ素、塩素原子、臭素、ヨウ素が例示される。これらの中でも、置換基としては塩素原子が好ましく例示される。
上記の共役ジエン系炭化水素としては、具体的には、例えば、１，３−ブタジエン、イソプレン、クロロプレン等が挙げられる。これらの化合物は単独又は２種類以上組み合わせて用いられる。
上記のモノオレフィン系不飽和化合物としては、具体的には、例えば、スチレン、α−メチルスチレン、ｏ−メチルスチレン、ｐ−メチルスチレン、イソブテン、（メタ）アクリロニトリル、塩化ビニル、塩化ビニリデン、（メタ）アクリルアミド、（メタ）アクリルアミド酢酸ビニル、（メタ）アクリル酸エステル、（メタ）アクリル酸等が挙げられる。
共役ジエン系ポリマーとしては、具体的には、例えば、天然ゴム（ＮＲ）、ポリイソプレン、ポリブタジエン、エチレン−プロピレン−ジエン共重合体（ＥＰＤＭ）、クロロプレンゴム（ＣＲ）、ポリイソブチレン（ブチルゴム、ＩＩＲ）、アクリロニトリル−ブタジエン共重合体（ＮＢＲ）、スチレン−ブタジエン共重合体（ＳＢＲ）、スチレン−イソプレン共重合体、スチレン−ブタジエン−スチレンブロック共重合体（ＳＢＳ）、スチレン−イソプレン−スチレンブロック共重合体（ＳＩＳ）、スチレン−イソプレン−ブタジエン共重合体等が挙げられ、これらを１種単独で用いてもよく、２種以上を併用してもよい。
これらのうち、フレキソ印刷版の耐刷性から、天然ゴム（ＮＲ）、ポリイソプレン、ポリブタジエン、エチレン−プロピレン−ジエン共重合体（ＥＰＤＭ）、クロロプレンゴム（ＣＲ）、アクリロニトリル−ブタジエン共重合体、スチレン−ブタジエン共重合体（ＳＢＲ）、スチレン−イソプレン共重合体、スチレン−ブタジエン−スチレンブロック共重合体（ＳＢＳ）、スチレン−イソプレン−スチレンブロック共重合体（ＳＩＳ）、スチレン−イソプレン−ブタジエン共重合体等のジエン系ポリマーが好ましく、耐刷性に加えてリンス性の観点から、ポリイソプレン、ポリブタジエン及びエチレン−プロピレン−ジエン共重合体よりなる群から選択される少なくとも１種のポリマーであることが特に好ましい。
これらの重合体は、乳化重合させてもよいし、また、溶液重合させてもよい。
【００２０】
＜ポリイソプレン、ポリブタジエン、エチレン−プロピレン−ジエン共重合体＞
本発明においては、ポリイソプレン又はポリブタジエンは、それぞれ、主鎖が主としてイソプレン又はブタジエンを単量体単位とするポリマーであればよく、一部が水素添加されて飽和結合に変換されていてもよい。また、ポリマーの主鎖中又は末端が、アミド、カルボキシ基、ヒドロキシ基、（メタ）アクリロイル基等で変性されていてもよく、エポキシ化されていてもよい。
なお、本明細書において、（メタ）アクリロイル基とは、アクリロイル基又はメタクリロイル基のことをいう。また、同様に、「（メタ）アクリル」は、「アクリル」又は「メタクリル」のことをいう。
【００２１】
また、本発明においては、ポリイソプレン又はポリブタジエンは、それぞれ、主鎖中に占める脂肪族炭化水素（イソプレン、ブタジエン又はそれらの水素添加物）に由来するモノマー単位の割合が８０ｍｏｌ％以上であることが好ましい。
主鎖中に占める脂肪族炭化水素に由来するモノマー単位の割合が８０ｍｏｌ％以上であると、彫刻カスのリンス性が良好であるので好ましい。
脂肪族炭化水素に由来するモノマー単位の含有量は、成分Ａ−１又は成分Ａ−２の主鎖を構成する全モノマー単位の９０ｍｏｌ％以上であることがより好ましく、９５ｍｏｌ％であることが更に好ましく、９９ｍｏｌ％以上であることが特に好ましい。
なお、本発明において、「主鎖」とは樹脂を構成する高分子化合物の分子中で相対的に最も長い結合鎖を表し、「側鎖」とは主鎖から枝分かれしている炭素鎖を表し、側鎖にはヘテロ原子を含んでもよい。
すなわち、例えば、ポリイソプレンは、イソプレン及びイソプレンの水素添加物に由来するモノマー単位の割合が、合計して８０ｍｏｌ％以上であることが好ましく、９０ｍｏｌ％以上であることがより好ましく、９５ｍｏｌ％以上であることが更に好ましく、９９ｍｏｌ％以上であることが特に好ましい。
同様に、ポリブタジエンは、ブタジエン及びブタジエンの水素添加物に由来するモノマー単位の割合が、合計して８０ｍｏｌ％以上であることが好ましく、９０ｍｏｌ％以上であることがより好ましく、９５ｍｏｌ％以上であることが更に好ましく、９９ｍｏｌ％以上であることが特に好ましい。
また、成分Ａ−１及び／又は成分Ａ−２として、イソプレン／ブタジエン共重合体を使用する場合には、イソプレン、ブタジエン及びそれらの水素添加物に由来するモノマー単位を合計して８０ｍｏｌ％以上含有することが好ましく、９０ｍｏｌ％以上含有することがより好ましく、９５ｍｏｌ％以上含有することが更に好ましく、９９ｍｏｌ％以上含有することが特に好ましい。
【００２２】
イソプレンは、触媒や反応条件により、１，２−、３，４−又は１，４−付加により重合することが知られているが、本発明は上記のいずれの付加により重合されたポリイソプレンでもよい。これらの中でも所望のムーニー粘度を得る観点から、主成分としてｃｉｓ−１，４−ポリイソプレンを含有することが好ましい。なお、ｃｉｓ−１，４−ポリイソプレンの含有量は、５０質量％以上であることが好ましく、６５質量％以上であることがより好ましく、８０質量％以上であることが更に好ましく、９０質量％以上であることが特に好ましい。
また、ポリイソプレンとしては、天然ゴムを使用してもよく、また、上市されているポリイソプレンを使用することもでき、例えば、ＮＩＰＯＬ ＩＲシリーズ（日本ゼオン（株）製）が例示される。
【００２３】
ブタジエンは、触媒や反応条件により１，２−又は１，４−付加により重合することが知られているが、本発明は上記のいずれの付加により重合されたポリブタジエンでもよい。これらの中でも、所望のムーニー粘度を得る観点から、１，４−ポリブタジエンが主成分であることがより好ましい。
なお、１，４−ポリブタジエンの含有量は、５０質量％以上であることが好ましく、６５質量％以上であることがより好ましく、８０質量％以上であることが更に好ましく、９０質量％以上であることが特に好ましい。
なお、ｃｉｓ体とｔｒａｎｓ体の含有量は特に制限はなく、所望のムーニー粘度の範囲で適宜選択すればよいが、ゴム弾性を発現させる観点から、ｃｉｓ体が好ましく、ｃｉｓ−１，４−ポリブタジエンの含有量が５０質量％以上であることが好ましく、６５質量％以上であることがより好ましく、８０質量％以上であることが更に好ましく、９０質量％以上であることが特に好ましい。
ポリブタジエンとしては、上市されている製品を使用してもよく、例えば、ＮＩＰＯＬ ＢＲシリーズ（日本ゼオン（株）製）、ＵＢＥＰＯＬ ＢＲシリーズ（宇部興産（株）製）等が例示される。
【００２４】
エチレン−プロピレン−ジエン共重合体（ＥＰＤＭ）は、エチレン含量（エチレンに由来するモノマー単位）が４０〜７０質量％であるポリマーであることが好ましく、ジエン含量（ジエン成分に由来するモノマー単位）が１〜２０質量％であるポリマーであることが好ましい。ＥＰＤＭを構成するモノマー単位の比率が上記範囲内であると、ゴム強度、及び、加工性の観点で好ましい。
また、ＥＰＤＭのジエン成分としては、例えば、ジシクロペンタジエン（ＤＣＰＤ）、５−エチリデン−２−ノルボルネン、１，４−ヘキサジエン等が挙げられる。
【００２５】
これらの中でも耐刷性、リンス性の観点から、ポリイソプレン、ポリブタジエンがより好ましい。ここで、ポリブタジエンとポリイソプレンは併用してもよく、併用する場合の質量比（ポリブタジエン／ポリイソプレン）は、３０／７０〜９０／１０であることが好ましく、４０／６０〜８０／２０であることがより好ましい。
【００２６】
本発明においては、成分Ａ−１及び成分Ａ−２は、フレキソ印刷版原版の引張強度の観点から、重量平均分子量が２００，０００以上であることが好ましく、３００，０００〜２，０００，０００であることがより好ましく、３００，０００〜１，５００，０００であることが更に好ましく、３００，０００〜７００，０００であることが特に好ましい。
ここで、重量平均分子量は、ゲル透過クロマトグラフ法（ＧＰＣ）法にて測定され、標準ポリスチレンで換算して求められる。具体的には、例えば、ＧＰＣは、ＨＬＣ−８２２０ＧＰＣ（東ソー（株）製）を用い、カラムとして、ＴＳＫｇｅＬ Ｓｕｐｅｒ ＨＺＭ−Ｈ、ＴＳＫｇｅＬ ＳｕｐｅｒＨＺ４０００、ＴＳＫｇｅＬ ＳｕｐｅｒＨＺ２０００（東ソー（株）製、４．６ｍｍＩＤ×１５ｃｍ）を３本用い、溶離液としてＴＨＦ（テトラヒドロフラン）を用いる。また、条件としては、試料濃度を０．３５質量％、流速を０．３５ｍＬ／ｍｉｎ、サンプル注入量を１０μＬ、測定温度を４０℃とし、ＩＲ検出器を用いて行う。また、検量線は、東ソー（株）製「標準試料ＴＳＫ ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
【００２７】
また、本発明においては、成分Ａ−１及び成分Ａ−２のムーニー粘度（ＭＬ1+4、１００℃）は、耐刷性の観点から、２０以上であることが好ましく、２５以上であることがより好ましく、３５以上であることが更に好ましい。
同様に、成分Ａ−１及び成分Ａ−２のムーニー粘度（ＭＬ1+4、１００℃）は、溶剤溶解性や混合時の取り扱いの簡便さから、９０以下であることが好ましく、７０以下であることがより好ましく、６０以下であることが更に好ましい。
ここで、ムーニー粘度は、ＪＩＳ Ｋ ６３００−１：２０１３に準拠して測定した値である。具体的には、温度制御が可能なダイ間に円筒状の空間を形成して試料室とすると共に、その試料室の中心部にローターを配置し、試料室内に被測定試料を充填してその温度を所定の温度に保った状態で、ローターを規定回転数で回転させ、溶融した試料の粘性抵抗によって生じるローターの反トルクをロードセルで検出することによって測定される。なお、本発明で用いるムーニー粘度の値はＬ型ローターを用いて、１００℃で１分間の予熱期間をおいてローターを回転させ、４分後のムーニー粘度（ＭＬ1+4、１００℃）を示している。
なお、エチレン−プロピレン−ジエン共重合体（ＥＰＤＭ）のムーニー粘度ＭＬ1+4（１００℃）は、耐擦性、溶剤溶解性等の観点から、２５〜９０であることが好ましい。３０〜７０であることがより好ましく、３５〜６０であることが更に好ましい。
【００２８】
成分Ａ−１及び成分Ａ−２のそれぞれの樹脂組成物中での含有量は、全固形分に対して、５〜９０質量％であることが好ましく、１５〜８５質量％であることがより好ましく、３０〜８０質量％であることが更に好ましい。成分Ａ−１の含有量が上記範囲内であると、彫刻カスのリンス性に優れ、インキ転移性に優れるレリーフ層が得られるので好ましい。また、成分Ａ−２の含有量が上記範囲内であると、成分Ａ−１との硬度差が少なくなり、カールが抑制され、ハンドリング性に優れたレーザー彫刻用印刷版原版が得られる。
【００２９】
成分Ｂ−１、成分Ｂ−２：重合開始剤
本発明の樹脂組成物に含有する重合開始剤（成分Ｂ−１、成分Ｂ−２）は特に限定されず、従来公知の重合開始剤（例えば、ラジカル重合開始剤等）を制限なく使用することができる。
重合開始剤としては、光重合開始剤及び熱重合開始剤が例示されるが、成分Ｂ−１及び成分Ｂ−２の少なくとも一方が熱重合開始剤であることが好ましい。
【００３０】
上記成分Ｂ−１、成分Ｂ−２としては、具体的には、例えば、（ａ）芳香族ケトン類、（ｂ）オニウム塩化合物、（ｃ）有機過酸化物、（ｄ）硫黄を含有する化合物（以下、「イオウ系化合物」ともいう。）、（ｅ）ヘキサアリールビイミダゾール化合物、（ｆ）ケトオキシムエステル化合物、（ｇ）ボレート化合物、（ｈ）アジニウム化合物、（ｉ）メタロセン化合物、（ｊ）活性エステル化合物、（ｋ）炭素ハロゲン結合を有する化合物、（ｌ）アゾ系化合物等が挙げられ、これらを１種単独で用いてもよく、２種以上を併用してもよい。
これらのうち、半減期温度が高く、その結果、樹脂組成物の混練時のスコーチ（早期硬化）を抑制することができる観点や、彫刻感度やレリーフエッジ形状を良好とするといった理由などから、（ｃ）有機過酸化物、（ｄ）硫黄を含有する化合物が好ましく、フレキソ印刷版原版の保存性の観点から（ｃ）有機過酸化物がより好ましい。
【００３１】
ここで、上記（ａ）芳香族ケトン類、（ｂ）オニウム塩化合物、（ｅ）ヘキサアリールビイミダゾール化合物、（ｆ）ケトオキシムエステル化合物、（ｇ）ボレート化合物、（ｈ）アジニウム化合物、（ｉ）メタロセン化合物、（ｊ）活性エステル化合物、（ｋ）炭素ハロゲン結合を有する化合物、及び、（ｌ）アゾ系化合物としては、特開２００８−６３５５４号公報の段落００７４〜０１１８に挙げられている化合物を好ましく用いることができる。
一方、好適例である（ｃ）有機過酸化物、（ｄ）硫黄を含有する化合物としては、以下に示す化合物が好ましい。
【００３２】
＜有機過酸化物＞
上記有機過酸化物としては、具体的には、例えば、ジクミルペルオキシド（１０時間半減期温度：１１６℃）、α，α’−ジ（ｔ−ブチルパーオキシ）ジイソプロピルベンゼン（１０時間半減期温度：１１９℃）、２，５−ジメチル−２，５−ジ（ｔ−ブチルパーオキシ）ヘキサン（１０時間半減期温度：１１８℃）等が挙げられ、これらを１種単独で用いてもよく、２種以上を併用してもよい。
【００３３】
本発明において、有機過酸化物の形態としては、原体のまま使用することも可能であるが、取扱い上の問題（危険性、作業性など）から、原体を炭酸カルシウムなどの無機フィラーに吸着させた濃度４０ｗｔ％の希釈品（非危険物、粉状）や、更に、混練時の粉立ち防止、ポリマーへの分散性改善を目的としたマスターバッチタイプの希釈品をより好ましく用いることができる。
原体としては、例えば、パークミルＤ（日油（株）製）、ＰｅｒｋａｄｏｘＢＣ−ＦＦ（化薬アクゾ（株）製）、ルペロックスＤＣ（アルケマ吉富（株）製）、パーブチルＰ（日油（株）製）、パーカドックス１４（化薬アクゾ（株）製）、ルペロックスＦ（アルケマ吉富（株）製）、ルペロックスＦ９０Ｐ（アルケマ吉富（株）製）、パーヘキサ２５Ｂ（日油（株）製）、カヤヘキサＡＤ（化薬アクゾ（株）製）、ルペロックス１０１（アルケマ吉富（株）製）等を用いることができるが、これらに限定されるものではない。
また、希釈品としては、例えば、パークミルＤ−４０（日油（株）製：不活性充填剤希釈品）、パークミルＤ−４０ＭＢ（日油（株）製：シリカ／ポリマー他希釈品）、カヤクミルＤ−４０Ｃ（化薬アクゾ（株）製：炭酸カルシウム希釈品）、カヤクミルＤ−４０ＭＢ−Ｓ（化薬アクゾ（株）製：ゴムマスターバッチ）、カヤクミルＤ−４０ＭＢ（化薬アクゾ（株）製：ゴムマスターバッチ）、パーブチルＰ−４０（日油（株）製：不活性充填剤希釈品）、パーブチルＰ−４０ＭＢ（日油（株）製：シリカ／ポリマー他希釈品）、パーカドックス１４／４０（化薬アクゾ（株）製：炭酸カルシウム希釈品）、パーカドックス１４−４０Ｃ（化薬アクゾ（株）製：炭酸カルシウム希釈品）、ルペロックスＦ４０（アルケマ吉富（株）製）、パーヘキサ２５Ｂ−４０（日油（株）製：シリカ他希釈品）、カヤヘキサＡＤ−４０Ｃ（化薬アクゾ（株）製：ケイ酸カルシウム希釈品）、トリゴノックス１０１−４０ＭＢ（化薬アクゾ（株）製：ゴムマスターバッチ）、ルペロックス１０１ＸＬ（アルケマ吉富（株）製）等を用いることができるが、これらに限定されるものではない。
【００３４】
＜硫黄を含有する化合物＞
硫黄を含有する化合物（イオウ系化合物）としては、例えば、イオウ（元素状硫黄）、塩化イオウ、二塩化イオウ、メルカプト化合物、スルフィド化合物、ジスルフィド化合物、ポリスルフィド化合物、チウラム化合物、チオカルバミン酸化合物、多官能メルカプト化合物等が挙げられ、中でも、イオウ、塩化イオウ、二塩化イオウ、ジスルフィド化合物、チウラム化合物、チオカルバミン酸化合物、多官能メルカプト化合物が好適に挙げられる。
このようなイオウ系化合物の具体例としては、イオウ、塩化イオウ、二塩化イオウ、モルホリンジスルフィド、アルキルフェノールジスルフィド、テトラメチルチウラムジスルフィド、ジメチルジチオカルバミン酸セレン、ペンタエリスリトールテトラキス（３−メルカプトブチレート）、ペンタエリスリトールテトラキスチオプロピオネート、トリス（３−メルカプトブチルオキシエチル）イソシアヌレート、ジペンタエリスリトールヘキサキスチオプロピオネート等が挙げられる。
これらのうち、イオウ、アルキルフェノールジスルフィド、ペンタエリスリトールテトラキス（３−メルカプトブチレート）が好ましく、アルキルフェニールジスルフィド、ペンタエリスリトールテトラキス（３−メルカプトブチレート）がより好ましい。
【００３５】
本発明においては、重合開始剤は、彫刻カスのリンス性に優れ、耐刷性やインキ着肉性も良好となる観点から、バインダーポリマー（成分Ａ−１又は成分Ａ−２）１００質量部に対して０．３〜２５質量部であることが好ましく、１．０〜２０質量部であることがより好ましく、３．０〜１５質量部であることが更に好ましい。
【００３６】
成分Ｃ：カーボンブラック
本発明の樹脂組成物は成分Ｃとしてカーボンブラックを含有してもよい。本発明において、第１の樹脂組成物及び第２の樹脂組成物の少なくとも一方が、成分Ｃとしてカーボンブラックを含有することが好ましく、第１の樹脂組成物及び第２の樹脂組成物の双方が成分Ｃとしてカーボンブラックを含有することがより好ましい。カーボンブラックとしては特に限定されず、樹脂組成物中における分散性などが安定である限り、ＡＳＴＭによる分類のほか、用途（例えば、カラー用、ゴム用、乾電池用など）の如何に拘らずいずれも使用可能である。
ここで、本発明において、カーボンブラックは、レーザーの光を吸収し発熱することで、レーザー彫刻時の硬化物の熱分解を促進する光熱変換剤として機能していると考えられる。
【００３７】
上記カーボンブラックとしては、具体的には、例えば、ファーネスブラック、サーマルブラック、チャンネルブラック、ランプブラック、アセチレンブラック等が挙げられ、これらを１種単独で用いてもよく、２種以上を併用してもよい。
なお、分散を容易にするため、必要に応じてカーボンブラックに分散剤を用い、予めニトロセルロースやバインダーなどに分散させたカラーチップやカラーペーストとして使用することができるが、コストの観点から粉体で使用することが好ましい。
【００３８】
本発明においては、カーボンブラックの平均粒子径は、樹脂組成物の粘度や加工性が良好となり、また、耐刷性が良好となる理由から、１３ｎｍ以上５０ｎｍ以下であることが好ましく、１５ｎｍ以上４０ｎｍ以下であることがより好ましく、１５ｎｍ以上３１ｎｍ以下であることが更に好ましい。
ここで、カーボンブラック及び後述するカーボンブラック以外の充填剤（成分Ｄ）における平均粒子径は、数平均粒子径であり、透過型電子顕微鏡により測定される。
【００３９】
カーボンブラックの窒素吸着比表面積（以下、「Ｎ2ＳＡ」とも略す。）は、２５ｍ2／ｇ以上１８０ｍ2／ｇ以下が好ましい。Ｎ2ＳＡが２５ｍ2／ｇ以上であると、良好なカーボンブラック補強効果が得られる。一方、Ｎ2ＳＡが１８０ｍ2／ｇ以下であると、カーボンブラックゲル生成が抑制され、所定のゴム強度、伸びが得られるので好ましい。用いるカーボンブラックのＮ2ＳＡは３０ｍ2／ｇ以上１６０ｍ2／ｇ以下であることがより好ましく、４０ｍ2／ｇ以上１５０ｍ2／ｇ以下であることが特に好ましい。
ここで、カーボンブラック及び後述するシリカ等のカーボンブラック以外の充填剤におけるＮ2ＳＡは、ＪＩＳ Ｋ ６２１７−２：２００１によって求められる。
【００４０】
本発明においては、カーボンブラックの含有量は、レーザー彫刻時の感度が良好となり、インキ着肉性も良好となる理由から、バインダーポリマー（成分Ａ−１、成分Ａ−２）１００質量部に対して３〜３０質量部であることが好ましく、５〜２５質量部であることがより好ましく、５〜２０質量部であることが更に好ましい。
【００４１】
また、上記カーボンブラックとしては、ゴム用カーボンブラックを用いることができ、その具体例としては、ＳＡＦ、ＳＡＦ−ＨＳ、ＩＳＡＦ、ＩＳＡＦ−ＬＳ、ＩＳＡＦ−ＨＳ、ＩＩＳＡＦ、ＩＩＳＡＦ−ＨＳ、ＩＩＳＡＦ−ＨＳ、ＨＡＦ、ＨＡＦ−ＨＳ、ＨＡＦ−ＬＳ、ＬＩ−ＨＡＦ、ＦＥＦ、ＦＥＦ−ＨＳ、ＭＡＦ、ＭＡＦ−ＨＳ、Ｔ−ＮＳ等が挙げられ、これらを１種単独で用いてもよく、２種以上を併用してもよい。
具体的には、カーボンブラック年鑑Ｎo．４８に掲載された以下に示すカーボンブラックを使用することができるが、これらに限定されるものではない。なお、以下に示す各カーボンブラックの括弧内の数値は、左から順に、平均粒子径（ｎｍ）、窒素吸着比表面積（ｍ2／ｇ）を表す。
【００４２】
旭カーボン（株）製のカーボンブラックとしては、例えば、旭♯７８（２２ｎｍ、１２４ｍ2／ｇ）、旭♯８０（２２ｎｍ、１１５ｍ2／ｇ）、旭♯７０（２８ｎｍ、７７ｍ2／ｇ）、旭♯７０Ｌ（２７ｎｍ、８４ｍ2／ｇ）、旭Ｆ−２００（３８ｎｍ、５１ｍ2／ｇ）、旭♯６６（４４ｎｍ、４３ｍ2／ｇ）、旭♯６５（４４ｎｍ、４２ｍ2／ｇ）、旭♯６０ＨＮ（４０ｎｍ、４８ｍ2／ｇ）、旭♯６０Ｈ（４１ｎｍ、４５ｍ2／ｇ）、旭♯６０Ｕ（４３ｎｍ、４３ｍ2／ｇ）、旭♯６０（４５ｎｍ、４０ｍ2／ｇ）、旭ＡＸ−０１５（１９ｎｍ、１４５ｍ2／ｇ）等が挙げられる。
新日化カーボン（株）製のカーボンブラックとしては、例えば、♯３００ＩＨ（１９ｎｍ、１２０ｍ2／ｇ）、♯３００（２４ｎｍ、１１７ｍ2／ｇ）、♯２００ＩＳ（２６ｎｍ、９５ｍ2／ｇ）、♯２００（２９ｎｍ、７５ｍ2／ｇ）、♯２００Ｌ（２９ｎｍ、８１ｍ2／ｇ）、♯２００ＩＮ（３１ｎｍ、７１ｍ2／ｇ）、♯１０（４０ｎｍ、４９ｍ2／ｇ）、♯１０Ｋ（３９ｎｍ、４８ｍ2／ｇ）、♯１０Ｓ（４２ｎｍ、５３ｍ2／ｇ）、♯１００（４４ｎｍ、４１ｍ2／ｇ）等が挙げられる。
東海カーボン（株）製のカーボンブラックとしては、例えば、シースト９Ｈ（１８ｎｍ、１４２ｍ2／ｇ）、シースト９（１９ｎｍ、１４２ｍ2／ｇ）、シースト７ＨＭ：Ｎ２３４（１９ｎｍ、１２６ｍ2／ｇ）、シースト６（２２ｎｍ、１１９ｍ2／ｇ）、シースト６００（２３ｎｍ、１０６ｍ2／ｇ）、シースト５Ｈ（２２ｎｍ、９９ｍ2／ｇ）、シーストＫＨ：Ｎ３３９（２４ｎｍ、９３ｍ2／ｇ）、シースト３Ｈ（２７ｎｍ、８２ｍ2／ｇ）、シーストＮＨ：Ｎ３５１（２９ｎｍ、７４ｍ2／ｇ）、シースト３（２８ｎｍ、７９ｍ2／ｇ）、シーストＮ（２９ｎｍ、７４ｍ2／ｇ）、シースト３００（２８ｎｍ、８４ｍ2／ｇ）、シースト１１６ＨＭ（３８ｎｍ、５６ｍ2／ｇ）、シースト１１６（３８ｎｍ、４９ｍ2／ｇ）、シーストＦＭ（５０ｎｍ、４２ｍ2／ｇ）、シーストＳＯ（４３ｎｍ、４２ｍ2／ｇ）等が挙げられる。
三菱化学（株）製のカーボンブラックとしては、例えば、ダイアブラックＡ（１９ｎｍ、１４２ｍ2／ｇ）、ダイアブラックＮ２３４（２２ｎｍ、１２３ｍ2／ｇ）、ダイアブラックＩ（２３ｎｍ、１１４ｍ2／ｇ）、ダイアブラックＬＩ（２３ｎｍ、１０７ｍ2／ｇ）、ダイアブラックＩＩ（２４ｎｍ、９８ｍ2／ｇ）、ダイアブラックＮ３３９（２６ｎｍ、９６ｍ2／ｇ）、ダイアブラックＳＨ（３１ｎｍ、７８ｍ2／ｇ）、ダイアブラックＨ（３１ｎｍ、７９ｍ2／ｇ）、ダイアブラックＬＨ（３１ｎｍ、８４ｍ2／ｇ）、ダイアブラックＨＡ（３２ｎｍ、７４ｍ2／ｇ）、ダイアブラックＮ５５０Ｍ（４３ｎｍ、４７ｍ2／ｇ）、ダイアブラックＥ（４８ｎｍ、４１ｍ2／ｇ）等が挙げられる。
【００４３】
また、上記カーボンブラックとしては、カラー用カーボンブラックを用いることができ、その具体例としては、以下に示す市販のカーボンブラックを使用することができるが、これらに限定されるものではない。括弧内は順に、平均粒子径（ｎｍ）、窒素吸着比表面積（ｍ2／ｇ）を表す。
三菱化学（株）製のカーボンブラックとしては、例えば、♯１０００（１８ｎｍ、１８０ｍ2／ｇ）、ＭＣＦ８８（１８ｎｍ、１８０ｍ2／ｇ）、ＭＡ６００（２０ｎｍ、１４０ｍ2／ｇ）、♯７５０Ｂ（２２ｎｍ、１２４ｍ2／ｇ）、♯６５０Ｂ（２２ｎｍ、１２４ｍ2／ｇ）、♯５２（２７ｎｍ、８８ｍ2／ｇ）、♯４７（２３ｎｍ、１３２ｍ2／ｇ）、♯４５（２４ｎｍ、１２０ｍ2／ｇ）、♯４５Ｌ（２４ｎｍ、１２５ｍ2／ｇ）、♯４４（２４ｎｍ、１１０ｍ2／ｇ）、♯４０（２４ｎｍ、１１５ｍ2／ｇ）、♯３３（３０ｎｍ、８５ｍ2／ｇ）、♯３２（３０ｎｍ、８３ｍ2／ｇ）、♯３０（３０ｎｍ、７４ｍ2／ｇ）、♯２５（４７ｎｍ、５５ｍ2／ｇ）、♯２０（５０ｎｍ、４５ｍ2／ｇ）、♯９５（４０ｎｍ、５５ｍ2／ｇ）、♯８５（４０ｎｍ、６０ｍ2／ｇ）、♯２６０（４０ｎｍ、７０ｍ2／ｇ）、ＭＡ７７（２３ｎｍ、１３０ｍ2／ｇ）、ＭＡ７（２４ｎｍ、１１５ｍ2／ｇ）、ＭＡ８（２４ｎｍ、１２０ｍ2／ｇ）、ＭＡ１１（２９ｎｍ、９２ｍ2／ｇ）、ＭＡ１００（２４ｎｍ、１１０ｍ2／ｇ）、ＭＡ１００Ｒ（２４ｎｍ、１１０ｍ2／ｇ）、ＭＡ１００Ｓ（２４ｎｍ、１１０ｍ2／ｇ）、ＭＡ２３０（３０ｎｍ、７４ｍ2／ｇ）、ＭＡ１４（４０ｎｍ、５６ｍ2／ｇ）等が挙げられる。
【００４４】
成分Ｄ：カーボンブラック以外の充填剤
本発明の樹脂組成物は、成分Ｄとして、上述したカーボンブラック以外の充填剤（以下、単に「充填剤」ともいう。）を含有してもよい。本発明においては、成分Ｄを含有することにより、フレキソ印刷版原版の加工性が良好となり、また、彫刻後のレリーフエッジ形状が良好となる。
【００４５】
成分Ｄは、有機物でも無機物でもよい。有機物としては、熱可塑性エラストマー、ポリマー微粒子、ゴム粒子などを挙げることができる。無機物としては、シリカ、炭酸カルシウム、金属酸化物、カルボン酸金属塩などを挙げることができる。加工性、コスト、強度の観点から、シリカ、炭酸カルシウム、及び、金属酸化物よりなる群から選択される少なくとも１種を用いることが好ましく、シリカを用いることが特に好ましい。
【００４６】
上記シリカは特に限定されないが、その具体例としては、ヒュームドシリカ、焼成シリカ、沈降シリカ、粉砕シリカ、溶融シリカ、無水微粉ケイ酸、含水微粉ケイ酸、含水ケイ酸アルミニウム、含水ケイ酸カルシウム等が挙げられる。中でも加工性、硬化膜強度の点から、ヒュームドシリカ、沈降シリカ、含水微粉ケイ酸が好ましい。
【００４７】
本発明においては、加工性がより良好となる理由から、シリカの窒素吸着比表面積（Ｎ2ＳＡ）が５０〜３００ｍ2／ｇであることが好ましく、１００〜２５０ｍ2／ｇであることがより好ましい。
【００４８】
また、成分Ｄについては、レーザー彫刻時のレリーフのエッジ形状が良好となる理由から、平均粒子径が０．００５〜２０μｍであることが好ましく、０．０１〜６μｍであることがより好ましい。
【００４９】
上記金属酸化物としては、酸化亜鉛、酸化マグネシウム、酸化カルシウム、酸化チタン、酸化アルミニウム、酸化鉄及び酸化鉛よりなる群から選ばれた少なくとも１種が好ましく、酸化亜鉛、酸化マグネシウムがより好ましい。上記金属酸化物は、例えば分散性向上や耐水性向上のために、湿潤剤、分散剤、カップリング剤などの表面処理剤で表面処理されていてもよい。
【００５０】
成分Ｄとしては、具体的には、以下に示す市販の充填剤を使用することができるが、これらに限定されるものではない。なお、以下に示す各充填剤の括弧内の数値は、窒素吸着比表面積（ｍ2／ｇ）又は平均粒子径（ｎｍ）を表す。
日本アエロジル（株）製の充填剤としては、例えば、疎水性フュームドシリカ：ＡＥＲＯＳＩＬ  Ｒ−８１２（２６０±３０ｍ2／ｇ）、疎水性フュームドシリカ：ＡＥＲＯＳＩＬ  Ｒ−９７２（１１０±２０ｍ2／ｇ）、疎水性フュームドシリカ：ＡＥＲＯＳＩＬ  Ｒ−９７４（１７０±２０ｍ2／ｇ）、疎水性フュームドシリカ：ＡＥＲＯＳＩＬ  Ｒ−１０４（１５０±２５ｍ2／ｇ）、疎水性フュームドシリカ：ＡＥＲＯＳＩＬ  Ｒ−２０２（１００±２０ｍ2／ｇ）、疎水性フュームドシリカ：ＡＥＲＯＳＩＬ  Ｒ−８０５（１５０±２５ｍ2／ｇ）、疎水性フュームドシリカ：ＡＥＲＯＳＩＬ  Ｒ−８１６（１９０±２０ｍ2／ｇ）、疎水性フュームドシリカ：ＡＥＲＯＳＩＬ  Ｒ−７２００（１５０±２５ｍ2／ｇ）、疎水性フュームドシリカ：ＡＥＲＯＳＩＬ  Ｒ−８２００（１６０±２５ｍ2／ｇ）、疎水性フュームドシリカ：ＡＥＲＯＳＩＬ  Ｒ−９２００（１７０±２０ｍ2／ｇ）、疎水性フュームドシリカ：ＡＥＲＯＳＩＬ  Ｒ−７１１（１５０±２５ｍ2／ｇ）、親水性フュームドシリカ：ＡＥＲＯＳＩＬ  １３０（１３０±２５ｍ2／ｇ）、親水性フュームドシリカ：ＡＥＲＯＳＩＬ  １５０（１５０±１５ｍ2／ｇ）、親水性フュームドシリカ：ＡＥＲＯＳＩＬ  ２００（２００±２５ｍ2／ｇ）、親水性フュームドシリカ：ＡＥＲＯＳＩＬ  ＴＴ６００（２００±５０ｍ2／ｇ）、親水性フュームドシリカ：ＡＥＲＯＳＩＬ  ２００ＳＰ（２００±２５ｍ2／ｇ）等が挙げられる。
日本シリカ工業（株）製の充填剤としては、例えば、含水微粉ケイ酸：ニップシールＡＱ（２０２ｍ2／ｇ）等が挙げられる。
（株）トクヤマ製の充填剤としては、例えば、含水微粉ケイ酸：トクシールＧＵ（１２０ｍ2／ｇ）等が挙げられる。
Ｒｈｏｄｉａ  Ｓｉｌｉｃａ  ｋｏｒｅａ社製の充填剤としては、例えば、含水微粉ケイ酸：Ｚｅｏｓｉｌ  １６５ＧＲ（１４４ｍ2／ｇ）等が挙げられる。
Ｕｎｉｔｅｄ  Ｓｉｌｉｃａ  Ｉｎｄｕｓｔｒｉａｌ社製の充填剤としては、例えば、含水微粉ケイ酸：Ｕｌｔｒａｓｉｌ  ７０００ＧＲ（１５９ｍ2／ｇ）等が挙げられる。
デグサジャパン（株）製の充填剤としては、例えば、沈降シリカ：Ｕｌｔｒａｓｉｌ ＶＮ３（１７５ｍ2／ｇ）等が挙げられる。
近江化学工業（株）製の充填剤としては、例えば、炭酸カルシウム：サクセス２００Ｓ（平均粒子径：０．０４μｍ）、炭酸カルシウム：サクセス２００Ｒ（平均粒子径：０．０８μｍ）等が挙げられる。
竹原化学工業（株）製の充填剤としては、例えば、炭酸カルシウム：タンカル２００（平均粒子径：２．７μｍ）等が挙げられる。
Ｉｍｅｒｙｓ社製の充填剤としては、例えば、炭酸カルシウム：Ｐｏｌｃａｒｂ  ９０（平均粒子径：０．８５μｍ）等が挙げられる。
（株）ヤマグチマイカ製の充填剤としては、例えば、マイカ：Ａ−１１（平均粒子径：３μｍ）等が挙げられる。
日本タルク（株）製の充填剤としては、例えば、タルク：Ｄ−１０００（平均粒子径：１μｍ）等が挙げられる。
日本ミストロン（株）製の充填剤としては、例えば、タルク：ミストロンベーパー（平均粒子径：５．５μｍ）等が挙げられる。
川村化成工業（株）製の充填剤としては、例えば、ステアリン酸亜鉛等が挙げられる。
【００５１】
本発明においては、成分Ｄの含有量は、加工性がより良好となり、耐刷性やインキ着肉性も良好となる理由から、バインダーポリマー１００質量部に対して０．１〜７０質量部であることが好ましく、１〜６０質量部であることがより好ましく、１０〜５０質量部であることが更に好ましい。
なお、成分Ｄの上記含有量は、２種以上の成分Ｄを併用する場合は、充填剤の総含有量のことをいう。
【００５２】
成分Ｅ：植物油架橋体
本発明の樹脂組成物は、成分Ｅとして、植物油架橋体を含有してもよい。植物油架橋体を含有することにより、フレキソ印刷版原版の加工性が良好となり、その結果、フレキソ印刷版原版の膜厚のばらつきが小さくなる。
植物油架橋体とは、植物油を硫黄、塩化硫黄等で架橋させた加硫油であり、サブ（rubber substituteの略）又はファクチス（factice）とも呼ばれている（（一社）日本ゴム協会編、ゴム用語辞典  第３版８１頁）。
具体的には、硫黄を加えて加熱した硫黄ファクチス、塩化硫黄を加えて得られた塩化硫黄ファクチス、硫黄や塩素を含まない無硫黄ファクチスを挙げることができる。硫黄ファクチスは天然植物油を硫黄で架橋させたファクチスであり、ゴールデンファクチス、黒サブ等がある。塩化硫黄ファクチスは精製菜種油を塩化硫黄で架橋させたファクチスであり、白サブ、あめサブ等がある。また、天然植物油を特殊架橋させた硫黄・塩素を含まないファクチス（無硫黄ファクチス）がある。上市されている製品としては天満サブ化工（株）のサブ（ファクチス）を使用することができる。
フレキソ印刷版原版の加工性、膜厚のばらつきの点から、塩化硫黄で架橋されたファクチスが好ましく、白サブが特に好ましい。
本発明においては、植物油架橋体の含有量は、加工性がより良好となり、膜厚精度が良好となる理由から、バインダーポリマー１００質量部に対して３〜５０質量部であることが好ましく、５〜４０質量部であることがより好ましく、１０〜３０質量部であることが更に好ましい。
【００５３】
成分Ｆ：重合性化合物
本発明の樹脂組成物は、架橋構造の形成を促進する観点から、更に、成分Ｆとして、重合性化合物を含有してもよい。
重合性化合物としては、例えば、エチレン性不飽和結合を有する化合物（以下、「エチレン性不飽和化合物」ともいう。）であることが好ましい。
【００５４】
＜エチレン性不飽和化合物＞
上記エチレン性不飽和化合物としては、単官能エチレン性不飽和化合物であっても、多官能エチレン性不飽和化合物であってもよいが、高い架橋密度が得られる観点から、多官能エチレン性不飽和化合物であることが好ましい。具体的には、多官能エチレン性不飽和化合物としては、末端エチレン性不飽和基を２〜２０個有する化合物が好ましい。このような化合物群は当産業分野において広く知られるものであり、本発明においてはこれらを特に制限なく用いることができる。
【００５５】
また、上記エチレン性不飽和化合物は、上述したジエン系ポリマー以外のエチレン性不飽和化合物であり、分子量（分子量分布がある場合には、重量平均分子量）が１，０００未満の化合物であることが好ましい。
多官能エチレン性不飽和化合物におけるエチレン不飽和基が由来する化合物の例としては、不飽和カルボン酸（例えば、アクリル酸、メタクリル酸、イタコン酸、クロトン酸、イソクロトン酸、マレイン酸など）や、そのエステル類、アミド類が挙げられ、好ましくは、不飽和カルボン酸と脂肪族多価アルコール化合物とのエステル類、不飽和カルボン酸と脂肪族多価アミン化合物とのアミド類が挙げられる。
また、ヒドロキシ基や、アミノ基等の求核性置換基を有する不飽和カルボン酸エステル、アミド類と多官能イソシアネート類、エポキシ類との付加反応物、多官能のカルボン酸との脱水縮合反応物等も好適に使用される。
更に、イソシアナト基やエポキシ基等の親電子性置換基を有する、不飽和カルボン酸エステル、アミド類と単官能又は多官能のアルコール類、アミン類との付加反応物、ハロゲン基や、トシルオキシ基等の脱離性置換基を有する、不飽和カルボン酸エステル、アミド類と、単官能若しくは多官能のアルコール類、アミン類との置換反応物も好適である。
また、別の例として、上記の不飽和カルボン酸の代わりに、ビニル化合物、アリル化合物、不飽和ホスホン酸、スチレン等に置き換えた化合物群を使用することも可能である。
【００５６】
本発明の樹脂組成物に使用される、エチレン性不飽和化合物としては、反応性の観点から、アクリレート化合物、メタクリレート化合物、ビニル化合物、及び、アリル化合物が好ましい。
アリル化合物としては、ポリエチレングリコールジアリルエーテル、１，４−シクロヘキサンジアリルエーテル、１，４−ジエチルシクロヘキシルジアリルエーテル、１，８−オクタンジアリルエーテル、トリメチロールプロパンジアリルエーテル、トリメチロールエタントリアリルエーテル、ペンタエリスリトールトリアリルエーテル、ペンタエリスリトールテトラアリルエーテル、ジペンタエリスリトールペンタアリルエーテル、ジペンタエリスリトールヘキサアリルエーテル、フタル酸ジアリル、テレフタル酸ジアリル、イソフタル酸ジアリル、イソシアヌル酸トリアリル、シアヌル酸トリアリル、リン酸トリアリル等が挙げられる。
これらの中でも、アリル化合物としては、イソシアヌル酸トリアリル、及び、シアヌル酸トリアリルが特に好ましい。
【００５７】
脂肪族多価アルコール化合物と不飽和カルボン酸とのエステルのモノマーの具体例としては、アクリル酸エステルとして、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エーテル、トリメチロールエタントリアクリレート、ヘキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマー等が挙げられる。
【００５８】
メタクリル酸エステルとしては、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビス〔ｐ−（３−メタクリルオキシ−２−ヒドロキシプロポキシ）フェニル〕ジメチルメタン、ビス〔ｐ−（メタクリルオキシエトキシ）フェニル〕ジメチルメタン等が挙げられる。
【００５９】
イタコン酸エステルとしては、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等が挙げられる。
クロトン酸エステルとしては、エチレングリコールジクロトネート、テトラメチレングリコールジクロトネート、ペンタエリスリトールジクロトネート、ソルビトールテトラクロトネート等が挙げられる。
イソクロトン酸エステルとしては、エチレングリコールジイソクロトネート、ペンタエリスリトールジイソクロトネート、ソルビトールテトライソクロトネート等が挙げられる。
マレイン酸エステルとしては、エチレングリコールジマレート、トリエチレングリコールジマレート、ペンタエリスリトールジマレート、ソルビトールテトラマレート等が挙げられる。
その他のエステルの例として、例えば、特公昭４６−２７９２６号、特公昭５１−４７３３４号、特開昭５７−１９６２３１号各公報記載の脂肪族アルコール系エステル類や、特開昭５９−５２４０号、特開昭５９−５２４１号、特開平２−２２６１４９号各公報記載の芳香族系骨格を有するもの、特開平１−１６５６１３号公報記載のアミノ基を含有するもの等も好適に用いられる。
上記エステルモノマーは混合物としても使用することができる。
【００６０】
また、脂肪族多価アミン化合物と不飽和カルボン酸とのアミドのモノマーの具体例としては、メチレンビスアクリルアミド、メチレンビスメタクリルアミド、１，６−ヘキサメチレンビスアクリルアミド、１，６−ヘキサメチレンビスメタクリルアミド、ジエチレントリアミントリスアクリルアミド、キシリレンビスアクリルアミド、キシリレンビスメタクリルアミド等が挙げられる。
その他の好ましいアミド系モノマーの例としては、特公昭５４−２１７２６号公報記載のシクロへキシレン構造を有すものを挙げることができる。
【００６１】
また、イソシアネートと水酸基の付加反応を用いて製造されるウレタン系付加重合性化合物も好適であり、そのような具体例としては、例えば、特公昭４８−４１７０８号公報中に記載されている１分子に２個以上のイソシアナト基を有するポリイソシアネート化合物に、下記式（ｉ）で示される水酸基を含有するビニルモノマーを付加させた１分子中に２個以上の重合性ビニル基を含有するビニルウレタン化合物等が挙げられる。
ＣＨ2＝Ｃ（Ｒ）ＣＯＯＣＨ2ＣＨ（Ｒ’）ＯＨ      （ｉ）
（ただし、Ｒ及びＲ’は、それぞれ、Ｈ又はＣＨ3を示す。）
【００６２】
また、特開昭５１−３７１９３号、特公平２−３２２９３号、特公平２−１６７６５号各公報に記載されているようなウレタンアクリレート類や、特公昭５８−４９８６０号、特公昭５６−１７６５４号、特公昭６２−３９４１７号、特公昭６２−３９４１８号各公報記載のエチレンオキサイド系骨格を有するウレタン化合物類も好適である。
更に、特開昭６３−２７７６５３号、特開昭６３−２６０９０９号、特開平１−１０５２３８号各公報に記載される、分子内にアミノ構造を有する付加重合性化合物類を用いることによって、短時間で硬化組成物を得ることができる。
【００６３】
その他の例としては、特開昭４８−６４１８３号、特公昭４９−４３１９１号、特公昭５２−３０４９０号各公報に記載されているようなポリエステルアクリレート類、エポキシ樹脂と（メタ）アクリル酸とを反応させたエポキシアクリレート類等の多官能のアクリレートやメタクリレートを挙げることができる。また、特公昭４６−４３９４６号、特公平１−４０３３７号、特公平１−４０３３６号各公報記載の特定の不飽和化合物や、特開平２−２５４９３号公報記載のビニルホスホン酸系化合物等も挙げることができる。また、ある場合には、特開昭６１−２２０４８号公報記載のペルフルオロアルキル基を含有する構造が好適に使用される。更に、日本接着協会誌ｖｏｌ．２０、Ｎｏ．７、３００〜３０８ページ（１９８４年）に光硬化性モノマー及びオリゴマーとして紹介されているものも使用することができる。
【００６４】
ビニル化合物としては、ブタンジオール−１，４−ジビニルエーテル、エチレングリコールジビニルエーテル、１，２−プロパンジオールジビニルエーテル、１，３−プロパンジオールジビニルエーテル、１，３−ブタンジオールジビニルエーテル、１，４−ブタンジオールジビニルエーテル、ネオペンチルグリコールジビニルエーテル、トリメチロールプロパントリビニルエーテル、トリメチロールエタントリビニルエーテル、ヘキサンジオールジビニルエーテル、テトラエチレングリコールジビニルエーテル、ペンタエリスリトールジビニルエーテル、ペンタエリスリトールトリビニルエーテル、ペンタエリスリトールテトラビニルエーテル、ソルビトールテトラビニルエーテル、ソルビトールペンタビニルエーテル、１，１，１−トリス〔４−（２−ビニロキシエトキシ）フェニル〕エタン、ビスフェノールＡジビニロキシエチルエーテル、アジピン酸ジビニル等が挙げられる。
【００６５】
上記エチレン性不飽和化合物は、１種単独で含有しても、２種以上を含有してもよい。
上記エチレン性不飽和化合物の含有量は、バインダーポリマー１００質量部に対し、０．２〜７５質量部であることが好ましく、２〜４５質量部であることがより好ましく、５〜３０質量部であることが更に好ましい。
【００６６】
（その他の添加剤（任意成分））
本発明の樹脂組成物には、公知の各種添加剤を、本発明の効果を阻害しない範囲で適宜配合することができる。例えば、架橋助剤、シランカップリング剤、ワックス、プロセス油、オゾン分解防止剤、老化防止剤、重合禁止剤、着色剤等が挙げられ、これらは１種を単独で使用してもよいし、２種以上を併用してもよい。
【００６７】
２．レーザー彫刻用フレキソ印刷版原版の製造方法
本発明のレーザー彫刻用フレキソ印刷版原版の製造方法（以下、「本発明の印刷版原版の製造方法」とも略す。）について以下説明する。なお、「加硫」は「熱架橋」、「熱重合」と同義である。
【００６８】
＜架橋と同時に接着を行う方法（Ａ）＞
架橋していない本発明の第１の樹脂組成物からなる未架橋の第１のポリマー層と第２の樹脂組成物からなる未架橋の第２のポリマー層を支持体の両面上に有する積層体を形成し、それを架橋する方法である。製造方法が簡便であることや配合上の制約が小さいことから熱架橋つまり加硫接着が特に好ましい。
支持体がポリマーフィルムの場合、本発明のポリマー層と支持体の接着性の観点から、支持体表面は接着層（密着改良層）で処理されていることが好ましい。
上記積層体は、本発明の樹脂組成物を支持体上に、押出機を用いて押出す方法、本発明の樹脂組成物を支持体上に、カレンダーロールを用いて分出しする方法など公知の方法で行うことができる。
熱架橋（加硫）は、金型にて加熱圧縮する方法、連続加硫機（ロートキュア）で加熱する方法など公知の方法で行うことができる。詳しくは、「Ｐｏｌｙｆｉｌｅ」１１月号（２０１３年）の連載「ゴム混練技術・設備と成形加工性との関係」ｐ６８〜７４に記載されているゴム加硫設備のうち熱源を使用する設備を使用することができる。
上記積層体は、上記方法にて予め支持体上に形成した後に、上記方法で熱架橋（加硫）してもよいし、本発明の樹脂組成物からなる層と支持体を連続加硫機に同時に挿入し、積層体を形成直後に加硫してもよい。
【００６９】
＜架橋後の各ポリマー層を貼り合わせる方法（Ｂ）＞
架橋した第１のポリマー層及び第２のポリマー層を各々予め形成し、それらを接着剤を用いて支持体と貼り合わせる方法である。熱架橋（加硫）は、金型にて加熱圧縮する方法、連続加硫機（ロートキュア）で加熱する方法など公知の方法で行うことができる。詳しくは、「Ｐｏｌｙｆｉｌｅ」１１月号（２０１３年）の連載「ゴム混練技術・設備と成形加工性との関係」ｐ６８〜７４に記載されているゴム加硫設備のうち熱源を使用する設備を使用することができる。
製造方法（Ａ）と製造方法（Ｂ）を組み合わせてもよい。
【００７０】
上述したように、製造工程が簡便であることや配合上の制約が小さいことから、熱架橋（加硫）と、本発明の樹脂組成物層と支持体間の接着を同時に行う方法（製造方法（Ａ）の中の加硫接着方法）が好ましい。
本発明のレーザー彫刻用フレキソ印刷版原版の製造方法は、支持体の一方の面に第１の樹脂組成物からなる層を有し、支持体の他方の面に第２の樹脂組成物からなる層を有する積層体を形成する積層体形成工程、及び、積層体を架橋する架橋工程を有し、第１の樹脂組成物が、成分Ａ−１としてバインダーポリマー、及び、成分Ｂ−１として重合開始剤を含有し、第２の樹脂組成物が、成分Ａ−２としてバインダーポリマー、及び、成分Ｂ−２として重合開始剤を含有することを特徴とすることが特に好ましい。
【００７１】
３．フレキソ印刷版の製版方法
本発明のフレキソ印刷版の製版方法は、本発明のレーザー彫刻用フレキソ印刷版原版の製造方法によって得られたレーザー彫刻用フレキソ印刷版原版に対して第１のポリマー層をレーザー彫刻し、レリーフ層を形成する彫刻工程を有する製版方法であり、レリーフ層の表面をリンスするリンス工程を更に有することが好ましい。
【００７２】
ここで、フレキソ印刷版及びフレキソ印刷版原版の説明に関し、未架橋の架橋性層を未架橋ポリマー層と称し、上記未架橋ポリマー層を架橋した層を架橋ポリマー層と称し、架橋ポリマー層を含むポリマー層（（架橋）ポリマー層と呼ぶ。）をレーザー彫刻して表面に凹凸を形成した層を「レリーフ層」と称する。
また、上記架橋方法は特に限定されるものではないが、熱による架橋が好ましい。また、上記架橋は樹脂組成物が硬化される反応であれば特に限定されず、バインダーポリマー同士の反応による架橋構造を含む概念であるが、バインダーポリマーが他の成分と反応して架橋構造を形成していてもよい。（架橋）ポリマー層を有する印刷版原版をレーザー彫刻し、リンスすることにより「フレキソ印刷版」が作製される。
【００７３】
また、上記未架橋ポリマー層及び（架橋）ポリマー層は支持体上に設けられるが、必要により更に、未架橋ポリマー層及び（架橋）ポリマー層上にスリップコート層、保護フィルムを有していてもよい。
以下、層形成工程、架橋工程、彫刻工程、及び、リンス工程について、説明する。
【００７４】
＜層形成工程＞
本発明の印刷版原版の製造方法は、本発明の樹脂組成物からなる未架橋ポリマー層を形成する層形成工程を含むことが好ましい。
未架橋ポリマー層の形成方法としては、本発明の樹脂組成物を混練により調製し、その後、混練物をシート状に成形する。シート成形は、混練されたレーザー彫刻用樹脂組成物及び樹脂組成物を支持体上に設けた状態で実施されてもよいし、支持体がない状態で実施されてもよい。
以下混練工程について説明する。
【００７５】
〔混練工程〕
バインダーポリマーと重合開始剤、更に、必要に応じてカーボンブラック、充填剤、植物油架橋体、重合性化合物を混練する方法は特に限定されないが、例えば、これらを同時に混練する方法（以下、「方法Ａ」とも略す。）、バインダーポリマーと、カーボンブラック、充填剤、植物油架橋体、及び重合性化合物とを先に予備混練しておき、その後、重合開始剤を添加して混練する方法（以下、「方法Ｂ」とも略す。）等が挙げられる。
これらのうち、カーボンブラックの分散性が向上し、重合開始剤の熱分解性が抑制される観点から、後者の方法が好ましい。重合開始剤が熱重合開始剤の場合は、後者の方法が特に好ましい。
【００７６】
混練機としては、例えば、単軸押出機、多軸押出機、バンバリーミキサー、インターミックスミキサー、ニーダーなどの密閉式混練機や、ミキシングロール（オープンロール）などの非密閉式（オープン型）混練機を挙げることができるが、特に限定されるものではない。
【００７７】
また、上述した方法Ｂにより混練する場合、バインダーポリマーと、カーボンブラック、充填剤、植物油架橋体、及び、重合性化合物との予備混練は、カーボンブラックの分散度を向上させる目的で密閉式のミキサーで混練することが好ましく、重合開始剤を添加した後は、安全性の観点から、ミキシングロール（オープンロール）などの非密閉式の混練機で混練することが好ましい。
【００７８】
また、上述した方法Ｂにより混練する場合の予備混練の温度は、カーボンブラックの分散性の観点やバインダーポリマーの酸化を抑制する観点から、２５℃〜２００℃が好ましく、４０℃〜１８０℃がより好ましく、６０℃〜１６０℃が更に好ましい。また、同様の観点から、混練時間は、１分〜６０分が好ましく、３分〜４０分がより好ましく、５分〜２０分が更に好ましい。
一方、重合開始剤を添加した後の混練温度は、スコーチ（早期加硫）を抑制する観点から、２５℃〜１２０℃が好ましく、３０℃〜１００℃がより好ましく、４０℃〜８０℃が更に好ましい。同様の観点から、混練時間は１分〜６０分が好ましく、３分〜４０分がより好ましく、５分〜２０分が更に好ましい。
【００７９】
なお、上述した方法Ａにより混練する場合、混練温度及び混練時間は、方法Ｂにおける重合開始剤を添加した後の混練温度及び混練時間と同様である。
また、方法Ａ及び方法Ｂなどの混練は、空気下で行ってもよく、バインダーポリマーの酸化劣化を抑制するために窒素などの不活性ガス下で行ってもよい。
【００８０】
〔シート成形工程〕
以下シート成形工程について説明する。
混練により調製した樹脂組成物（混練物）は、例えば押出し機を用いてダイから押出すか、カレンダー加工により圧延成形されシート状にされる。また、それらを組み合わせてもよい。押出し機としては単軸押出機、多軸押出機を用いることができる。
カレンダーロールは、１組のロール（上下１対の２本のロール）から複数のロールの組み合わせを有するカレンダーロールを使用することができ、製品に要求される膜厚精度に応じて、ロール数及びロール間隔（クリアランス）を設定することができる。ロール数は２本以上であり、目的に応じて適宜選択することができる。また、ロールの形状は、ロールの組み合わせの仕方により様々な形状に設定することができ、例えば４本のロールの組み合わせでは、４本が縦に並んだＩ型をはじめ、Ｓ型、逆Ｌ型、Ｚ型、斜Ｚ型など様々な配列を取らせることができる。ロール間隔は通常、最初のロール間隔を目的の膜厚より大きめに設定し、徐々に小さくし、最後のロール間隔を、出来上がりのシート膜厚が目的の膜厚になるように設定する。
【００８１】
レーザー彫刻用フレキソ印刷版原版における未架橋ポリマー層又は（架橋）ポリマー層の厚さは、架橋の前後において、０．０５ｍｍ以上１０ｍｍ以下が好ましく、０．０５ｍｍ以上７ｍｍ以下がより好ましく、０．０５ｍｍ以上３ｍｍ以下が更に好ましい。
印刷版原版の膜厚精度としては、彫刻感度の均一性や印刷画質の均一性の点から、レンジで５％以下にすることが好ましい。
よりカールを抑制し、ドレープ性を向上させる観点から、第１のポリマー層の厚さと、第２のポリマー層の厚さとの比（第１のポリマー層：第２のポリマー層）は、３０：７０〜７０：３０であることが好ましく、４０：６０〜６０：４０であることがより好ましく、４５：５５〜５５：４５であることが更に好ましく、第１のポリマー層の厚さと第２のポリマー層の厚さが同じであることが特に好ましい。
【００８２】
シート成形工程は、混練された樹脂組成物を後述する支持体上に設けた状態で実施されてもよいし、支持体がない状態で実施されてもよい。
【００８３】
＜架橋工程＞
本発明の印刷版原版の製造方法は、上記未架橋ポリマー層を架橋し、架橋ポリマー層を有するレーザー彫刻用フレキソ印刷版原版を得る架橋工程を含む。
【００８４】
レリーフ形成層の架橋方法としては、未架橋ポリマー層を表面から内部まで均一に硬化（架橋）可能という観点で、熱による架橋が好ましい。
未架橋ポリマー層を架橋することで、第１にレーザー彫刻後形成されるレリーフがシャープになり、第２にレーザー彫刻の際に発生する彫刻カスの粘着性が抑制されるという利点がある。未架橋ポリマー層をレーザー彫刻すると、レーザー照射部の周辺に伝播した余熱により、本来意図していない部分が溶融、変形しやすく、シャープなレリーフ層が得られない場合がある。また、素材の一般的な性質として、低分子なものほど固形ではなく液状になり、すなわち粘着性が強くなる傾向がある。レリーフ形成層を彫刻する際に発生する彫刻カスは、低分子の材料を多く用いるほど粘着性が強くなる傾向がある。低分子である重合性化合物は架橋することで高分子になるため、発生する彫刻カスは粘着性が少なくなる傾向がある。
上記架橋工程を、熱により行うことで、特別高価な装置を必要としない利点もある。
【００８５】
架橋工程については、シート成形後架橋工程前にカッターで目的の大きさ及び形状に裁断した後に架橋してもよいし、シート成形後の連続したシートのまま架橋してもよい。前者の場合は、加熱プレス機が使用される。
熱架橋設備としては、熱風加熱炉、加熱プレス機（枚葉型加熱プレス機、連続型プレスコンベア）、加熱ロール等が挙げられるが、特に限定されるものではない。架橋工程前にカッターで目的の大きさに裁断した後に架橋する場合は、枚葉型加熱プレス機が使用される。
【００８６】
加熱温度は、硬化膜の強度（耐刷性）、リンス性及び表面タックの観点から、１００℃〜２００℃が好ましく、１２０℃〜１９０℃がより好ましく、１４０℃〜１８０℃が更に好ましい。加熱時間は、１分〜１００分が好ましく、３分〜６０分がより好ましく、５分〜３０分が更に好ましい。
加熱温度、加熱時間の一般的目安として、重合開始剤として熱重合開始剤を使用する場合には、熱重合開始剤の半減期１分を得る温度で加熱するならば、加熱時間は５〜１０分である。前述した好ましい有機過酸化物の１分間半減期温度は以下の通りである。ジクミルペルオキシド（１７５℃）、α，α’−ジ（ｔ−ブチルパーオキシ）ジイソプロピルベンゼン（１７５℃）、２，５−ジメチル−２，５−ジ（ｔ−ブチルパーオキシ）ヘキサン（１７９℃）。ただし、１分間半減期温度以下の温度であっても、時間を延長することにより架橋を十分進行させることができる。
【００８７】
加熱する際に、プレスしながら加熱してもよい。そのときの圧力は、膜厚精度の点で、１ＭＰａ〜２０ＭＰａが好ましく、３ＭＰａ〜１２ＭＰａがより好ましい。この範囲内の圧力だと、プレス機の型板間で受ける圧力とその圧力に対抗するシートの弾性反発力等の反力とが釣り合うことで、プレス機の型板間が所定の距離に維持され、熱架橋されるため、膜厚はほとんど変化しない。
【００８８】
架橋工程は、未架橋ポリマー層単独の状態で行ってもよいし、未架橋ポリマー層の片面あるいは両面にシート（フィルム）を有した状態で行ってもよい。例えば、上記シート成形工程が、混練されたレーザー彫刻用樹脂組成物を支持体上に設けた状態で実施された場合、その支持体を有したまま架橋してもよいし、剥離して未架橋ポリマー層単独で架橋してもよい。また、シート成形工程後、一旦剥離シート（フィルム）を介してローラ状に巻き取られる場合、剥離シート（フィルム）を有したまま架橋してもよいし、剥離して未架橋ポリマー層単独で架橋してもよい。その場合使用されるシート（フィルム）は、前述のシート成形工程で記載した支持体に使用されるシート（フィルム）を使用することができる。
【００８９】
＜支持体＞
レーザー彫刻用フレキソ印刷版原版の支持体に使用する素材は特に限定されないが、寸法安定性の高いものが好ましく使用され、例えば、スチール、ステンレス、アルミニウムなどの金属；ポリエステル（例えばＰＥＴ（ポリエチレンテレフタレート）、ＰＢＴ（ポリブチレンテレフタレート）、ＰＥＮ（ポリエチレンナフタレート））、ＰＩ（ポリイミド）、ポリアミド、ＬＣＰ（液晶ポリマー）、ＰＡＮ（ポリアクリロニトリル）；ポリ塩化ビニルなどのプラスチック樹脂；スチレン−ブタジエンゴムなどの合成ゴム；ガラスファイバーで補強されたプラスチック樹脂（エポキシ樹脂やフェノール樹脂など）；布、紙等が挙げられる。
支持体としては、寸法安定性及び入手容易性の観点から、ポリマーフィルム又は布であることが好ましく、ポリマーフィルムであることがより好ましい。支持体の形態は、ポリマー層がシート状であるかスリーブ状であるかによって決定される。
【００９０】
布としては、綿、麻、絹、羊毛などの天然繊維、アセテート、ビニロン、ビニリデン、ポリ塩化ビニル、アクリル、ポリプロピレン、ポリエチレン、ポリウレタン、フッ素系フィラメント、ポリクラール、レーヨン、ナイロン、ポリアミド、ポリエステルなどの合成繊維を平織りや綾織りした織物や各種編物とした布、不織布とした布を用いることができる。
ポリマーフィルムとしては、ポリエステル（例えばＰＥＴ（ポリエチレンテレフタレート）、ＰＢＴ（ポリブチレンテレフタレート）、ＰＥＮ（ポリエチレンナフタレート））、ＰＩ（ポリイミド）、ポリアミド、ＬＣＰ（液晶ポリマー）、ＰＡＮ（ポリアクリロニトリル）；ポリ塩化ビニルなどのプラスチック樹脂；スチレン−ブタジエンゴムなどの合成ゴム；ガラスファイバーで補強されたプラスチック樹脂（エポキシ樹脂やフェノール樹脂など）などの各種のポリマーで形成されたフィルムが例示され、これらの中でも、寸法安定性等の観点から、ポリエステルフィルムであることが好ましい。
上記ポリエステルフィルムとしては、ＰＥＴフィルム、ＰＢＴフィルム、ＰＥＮフィルム等が例示されるが、寸法安定性等の観点から、ＰＥＴ（ポリエチレンテレフタレート）フィルムであることが好ましい。
【００９１】
支持体の膜厚は特に限定されないが、寸法安定性、ハンドリング性の観点から、５μｍ〜３，０００μｍであることが好ましく、５０μｍ〜２，０００μｍであることがより好ましく、１００μｍ〜１，０００μｍであることが更に好ましい。
【００９２】
＜接着層＞
ポリマー層を支持体上に形成する場合、両者の間には、層間の接着力を強化する目的で接着層を設けてもよい。
接着層に用いることができる材料（接着剤）としては、例えば、Ｉ．Ｓｋｅｉｓｔ編、「Ｈａｎｄｂｏｏｋ  ｏｆ  Ａｄｈｅｓｉｖｅｓ」、第２版（１９７７）に記載のものを用いることができる。
また、易接着層（密着改良層）を有する支持体を用いることもできる。
【００９３】
＜保護フィルム、スリップコート層＞
ポリマー層表面への傷や凹み防止の目的で、ポリマー層表面に保護フィルムをラミネート（積層）してもよい。保護フィルムの厚さは、２５〜５００μｍが好ましく、５０〜２００μｍがより好ましい。保護フィルムは、例えば、ＰＥＴのようなポリエステル系フィルム、ＰＥ（ポリエチレン）やＰＰ（ポリプロピレン）のようなポリオレフィン系フィルムを用いることができる。またフィルムの表面はマット化されていてもよい。保護フィルムは、剥離可能であることが好ましい。
保護フィルムのラミネートは、加熱したカレンダーロールなどで保護フィルムとポリマー層を圧着することや、表面に少量の溶剤を含浸させたポリマー層に保護フィルムを密着させることによって行うことができる。保護フィルムを用いる場合には、先ず保護フィルム上にポリマー層を積層し、次いで支持体をラミネートする方法を採ってもよい。
【００９４】
保護フィルムが剥離不可能な場合や、逆にポリマー層に接着しにくい場合には、両層間にスリップコート層を設けてもよい。スリップコート層に使用される材料は、ポリビニルアルコール、ポリ酢酸ビニル、部分鹸化ポリビニルアルコール、ヒドロシキアルキルセルロース、アルキルセルロース、ポリアミド樹脂など、水に溶解又は分散可能で、粘着性の少ない樹脂を主成分とすることが好ましい。
スリップコート層を設ける場合は、スリップコート層を塗布した保護フィルムを用いることで対応できる。
保護フィルムは、架橋工程の後にラミネートしてもよく、架橋工程の前にラミネートしてもよく、特に限定されない。また、保護フィルムは彫刻工程の前に除去される。
【００９５】
〔彫刻工程〕
本発明のフレキソ印刷版の製版方法は、上記ポリマー層を有するフレキソ印刷版原版をレーザー彫刻する彫刻工程を含む。
彫刻工程は、第１のポリマー層をレーザー彫刻してレリーフ層を形成する工程である。具体的には、第１のポリマー層に対して、所望の画像に対応したレーザー光を照射して彫刻を行うことによりレリーフ層を形成することが好ましい。また、所望の画像のデジタルデータを元にコンピューターでレーザーヘッドを制御し、第１のポリマー層に対して走査照射する工程が好ましく挙げられる。
この彫刻工程には、赤外線レーザーが好ましく用いられる。赤外線レーザーが照射されると、ポリマー層中の分子が分子振動し、熱が発生する。赤外線レーザーとして炭酸ガスレーザーやＹＡＧレーザーのような高出力のレーザーを用いると、レーザー照射部分に大量の熱が発生し、ポリマー層中の分子は分子切断又はイオン化されて選択的な除去、すなわち、彫刻がなされる。レーザー彫刻の利点は、彫刻深さを任意に設定できるため、構造を３次元的に制御することができる点である。例えば、微細な網点を印刷する部分は、浅く又はショルダーをつけて彫刻することで、印圧でレリーフが転倒しないようにすることができ、細かい抜き文字を印刷する溝の部分は深く彫刻することで、溝にインキが埋まりにくくなり、抜き文字つぶれを抑制することが可能となる。
中でも、光熱変換剤の吸収波長に対応した赤外線レーザーで彫刻する場合には、より高感度でポリマー層の選択的な除去が可能となり、シャープな画像を有するレリーフ層が得られる。
【００９６】
彫刻工程に用いられる赤外線レーザーとしては、生産性、コスト等の面から、炭酸ガスレーザー（ＣＯ2レーザー）又は半導体レーザーが好ましい。特に、ファイバー付き半導体赤外線レーザー（ＦＣ−ＬＤ）が好ましく用いられる。一般に、半導体レーザーは、ＣＯ2レーザーに比べレーザー発振が高効率かつ安価で小型化が可能である。また、小型であるためアレイ化が容易である。更に、ファイバーの処理によりビーム形状を制御できる。
半導体レーザーとしては、波長が７００〜１，３００ｎｍのものが好ましく、８００〜１，２００ｎｍのものがより好ましく、８６０〜１，２００ｎｍのものが更に好ましく、９００〜１，１００ｎｍのものが特に好ましい。
【００９７】
また、ファイバー付き半導体レーザーは、更に光ファイバーを取り付けることで効率よくレーザー光を出力できるため、本発明における彫刻工程には有効である。更に、ファイバーの処理によりビーム形状を制御できる。例えば、ビームプロファイルはトップハット形状とすることができ、安定に版面にエネルギーを与えることができる。半導体レーザーの詳細は、「レーザーハンドブック第２版」レーザー学会編、「実用レーザー技術」電子通信学会等に記載されている。
また、本発明のフレキソ印刷版原版を用いたフレキソ印刷版の製版方法に好適に用いることができるファイバー付き半導体レーザーを備えた製版装置は、特開２００９−１７２６５８号公報及び特開２００９−２１４３３４号公報に詳細に記載され、これを本発明に係るフレキソ印刷版の製版に使用することができる。
【００９８】
〔リンス工程〕
本発明のフレキソ印刷版の製版方法は、彫刻工程に次いで、レリーフ層の表面をリンスするリンス工程を有することが好ましい。本発明のフレキソ印刷版の製版方法は、リンス工程を有することにより、レリーフ層の表面の付着・残留する彫刻カスを洗い流し、除去することが好ましい。
リンスの手段として、リンス液に浸漬する方法、リンス液に浸漬しながら、リンス液を回転させたり、彫刻版をブラシで摺る方法、リンス液をスプレー噴射する方法、感光性樹脂凸版の現像機として公知のバッチ式又は搬送式のブラシ式洗い出し機で、彫刻表面を主にリンス液の存在下でブラシ擦りする方法などが挙げられ、彫刻カスのヌメリがとれない場合は、石鹸や界面活性剤を添加したリンス液を用いてもよい。
【００９９】
本発明に用いることができるリンス液は、主成分として水を含有することが好ましい。
また、リンス液は、水以外の溶剤として、アルコール類、アセトン、テトラヒドロフラン等などの水混和性溶剤を含有していてもよい。
【０１００】
リンス液は、界面活性剤を含有することが好ましい。
本発明において、リンス液に用いることができる界面活性剤としては、彫刻カスの除去性、及び、フレキソ印刷版への影響を少なくする観点から、カルボキシベタイン化合物、スルホベタイン化合物、ホスホベタイン化合物、アミンオキシド化合物、又は、ホスフィンオキシド化合物等のベタイン化合物（両性界面活性剤）が好ましく挙げられる。
【０１０１】
また、界面活性剤としては、公知のアニオン界面活性剤、カチオン界面活性剤、両性界面活性剤、ノニオン界面活性剤等も挙げられる。更に、フッ素系、シリコーン系のノニオン界面活性剤も同様に使用することができる。
界面活性剤は、１種単独で使用しても、２種以上を併用してもよい。
界面活性剤の使用量は特に限定する必要はないが、リンス液の全質量に対し、０．０１〜２０質量％であることが好ましく、０．０５〜１０質量％であることがより好ましい。
【０１０２】
本発明のフレキソ印刷版の製版方法は、更に、必要に応じて以下に示す乾燥工程、及び／又は、後架橋工程を含んでもよい。
乾燥工程：彫刻されたレリーフ層を乾燥する工程。
後架橋工程：彫刻後のレリーフ層にエネルギーを付与し、レリーフ層を更に架橋する工程。
ここで彫刻表面をリンスするリンス工程を行った場合、彫刻されたポリマー層を乾燥してリンス液を揮発させる乾燥工程を追加することが好ましい。
更に、必要に応じてレリーフ層を更に架橋させる後架橋工程を追加してもよい。追加の架橋工程である後架橋工程を行うことにより、彫刻によって形成されたレリーフをより強固にすることができる。
【０１０３】
以上のようにして、支持体等の任意の基材表面にレリーフ層を有するフレキソ印刷版が得られる。
フレキソ印刷版が有するレリーフ層の厚さは、耐磨耗性やインキ転移性のような種々の印刷適性を満たす観点からは、０．０５ｍｍ以上１０ｍｍ以下が好ましく、より好ましくは０．０５ｍｍ以上７ｍｍ以下、特に好ましくは０．０５ｍｍ以上３ｍｍ以下である。
【０１０４】
本発明のフレキソ印刷版は、フレキソ印刷機による水性インキでの印刷に特に好適であるが、凸版用印刷機による水性インキ、油性インキ及びＵＶインキ、いずれのインキを用いた場合でも、印刷が可能であり、また、フレキソ印刷機によるＵＶインキでの印刷も可能である。本発明のフレキソ印刷版は、リンス性に優れており彫刻カスの残存がなく、かつ、得られたレリーフ層が弾性に優れるため、水性インキ転移性及び耐刷性に優れ、長期間にわたりレリーフ層の塑性変形や耐刷性低下の懸念がなく、印刷が実施できる。
【実施例】
【０１０５】
以下に実施例及び比較例を示し、本発明をより具体的に説明する。ただし、本発明はこれらの実施例によって限定されるものではない。なお、以下の記載における「部」とは、特に断りのない限り「質量部」を示し、「％」は「質量％」を示すものとする。
なお、実施例におけるバインダーポリマーの数平均分子量（Ｍｎ）及び重量平均分子量（Ｍｗ）は、特に断りのない限りにおいて、ＧＰＣ法で測定した値を表示している。
【０１０６】
各実施例及び比較例で使用した成分の詳細は以下の通りである。
＜成分Ａ−１及び成分Ａ−２：バインダーポリマー＞
（ａ−１）ＵＢＥＰＯＬ ＢＲ１５０Ｌ：ポリブタジエン（ムーニー粘度（ＭＬ1+4、１００℃）：４３、宇部興産（株）製）
（ａ−２）ＵＢＥＰＯＬ ＢＲ３６０Ｌ：ポリブタジエン（ムーニー粘度（ＭＬ1+4、１００℃）：５１、宇部興産（株）製）
（ａ−３）Ｎｉｐｏｌ ＩＲ２２００：ポリイソプレン（ムーニー粘度（ＭＬ1+4、１００℃）：８２、日本ゼオン（株）製）
（ａ−４）Ｎｉｐｏｌ ＩＲ２２００Ｌ：ポリイソプレン（ムーニー粘度（ＭＬ1+4、１００℃）：７０、日本ゼオン（株）製）
（ａ−５）Ｎｉｐｏｌ １５０２：ＳＢＲ（ムーニー粘度（ＭＬ1+4、１００℃）：５２、日本ゼオン（株）製）
（ａ−６）三井 ＥＰＴ１０４５：ＥＰＤＭ（ムーニー粘度（ＭＬ1+4、１００℃）：３８、エチレン含量：５８質量％、ジエン含量：５質量％、ジエン種：ジシクロペンタジエン（ＤＣＰＤ）、三井化学（株）製）
（ａ−７）Ｎｉｐｏｌ １０５２Ｊ：ＮＢＲ（ムーニー粘度（ＭＬ1+4、１００℃）：４６、日本ゼオン（株）製）
（ａ−８）ＪＳＲ ＢＵＴＹＬ ０６５：ブチルゴム／IIＲ（ムーニー粘度（ＭＬ1+8、１２５℃）：３２、ＪＳＲ（株）製）
（ａ−９）ショウプレンＷＢ：クロロプレンゴム（ムーニー粘度（ＭＬ1+4、１００℃）：４２―５１、昭和電工（株）製）
（ａ−１０）Ｄ１１０２ＢＴ：スチレン−ブタジエン−スチレンブロック共重合体、（Ｋｒａｔｏｎ Ｐｏｌｙｍｅｒｓ ＬＬＣ製）
（ａ−１１）Ｄ１１２４ＢＴ：スチレン−イソプレン−スチレンブロック共重合体（Ｋｒａｔｏｎ Ｐｏｌｙｍｅｒｓ ＬＬＣ製）
【０１０７】
＜成分Ｂ−１及び成分Ｂ−２：重合開始剤＞
（ｂ−１）パークミルＤ−４０：有機過酸化物（熱重合開始剤）、ジクミルペルオキシド（４０質量％）、日油（株）製
（ｂ−２）パーブチルＰ−４０：有機過酸化物（熱重合開始剤）、α，α’−ジ（ｔ−ブチルパーオキシ）ジイソプロピルベンゼン（４０質量％）、日油（株）製
（ｂ−３）粉末硫黄（熱重合開始剤、鶴見化学工業（株）製）
【０１０８】
＜成分Ｃ：カーボンブラック＞
（Ｃ−１）旭♯７８：旭カーボン（株）製（平均粒子径：２２ｎｍ、窒素吸着比表面積：１２４ｍ2／ｇ）
（Ｃ−２）♯１０Ｋ：新日化カーボン（株）製（平均粒子径：３９ｎｍ、窒素吸着比表面積：４８ｍ2／ｇ）
（Ｃ−３）シースト９：東海カーボン（株）製（平均粒子径：１９ｎｍ、窒素吸着比表面積：１４２ｍ2／ｇ）
（Ｃ−４）シースト３：東海カーボン（株）製（平均粒子径：２８ｎｍ、窒素吸着比表面積：７９ｍ2／ｇ）
（Ｃ−５）ダイアブラックＡ：三菱化学（株）製（平均粒子径：１９ｎｍ、窒素吸着比表面積：１４２ｍ2／ｇ）
（Ｃ−６）♯４５Ｌ：三菱化学（株）製（平均粒子径：２４ｎｍ、比表面積：１２５ｍ2／ｇ）
【０１０９】
＜成分Ｄ：カーボンブラック以外の充填剤＞
（Ｄ−１）シリカ３：含水微粉ケイ酸  ニップシールＡＱ（日本シリカ工業（株）製、窒素吸着比表面積：２０２ｍ2／ｇ）
（Ｄ−２）シリカ４：含水微粉ケイ酸  トクシールＧＵ（（株）トクヤマ製、窒素吸着比表面積：１２０ｍ2／ｇ）
（Ｄ−３）シリカ５：沈降シリカ  Ｕｌｔｒａｓｉｌ ＶＮ３（デグサジャパン（株）製、窒素吸着比表面積：１７５ｍ2／ｇ）
（Ｄ−４）炭酸カルシウム：サクセス２００Ｒ（近江化学工業（株）製）
（Ｄ−５）酸化亜鉛２種（正同化学工業（株）製）
【０１１０】
＜成分Ｅ：植物油架橋体＞
（Ｅ−１）黒サブ純種（天満サブ化工（株）製）
（Ｅ−２）白サブ１（天満サブ化工（株）製）
（Ｅ−３）ゴールデン（天満サブ化工（株）製）
（Ｅ−４）無硫黄Ｕ−８（天満サブ化工（株）製）
【０１１１】
＜成分Ｆ：重合性化合物＞
（Ｆ−１）トリアリルイソシアヌレート：ＴＡＩＣ（登録商標、日本化成（株）製）
（Ｆ−２）１，６−ヘキサンジオールジアクリレート：ＮＫエステル  Ａ−ＨＤ−Ｎ（新中村化学工業（株）製）
（Ｆ−３）トリメチロールプロパントリメタクリレート：ＮＫエステル  ＴＭＰＴ（新中村化学工業（株）製）
【０１１２】
（実施例１）
＜樹脂組成物の調製＞
ＭＳ式小型加圧ニーダー（（株）モリヤマ製）を用いて、成分Ａとして（ａ−１）を４０質量部及び（ａ−４）を６０質量部と、成分Ｄとして（Ｄ−１）を３６質量部と、植物油架橋体（成分Ｅ）として（Ｅ−２）を２０質量部と、重合性化合物（成分Ｆ）として（Ｆ−３）を１６質量部とを混練開始温度８０℃にて、前ブレード３５ｒｐｍ、後ブレード３５ｒｐｍで１０分間混練した後、６０℃まで冷却し、重合開始剤（成分Ｂ）としての熱重合開始剤（ｂ−１）を８．５質量部添加して、混練開始温度６０℃にて前ブレード２０ｒｐｍ、後ブレード２０ｒｐｍで更に１０分間混練し、樹脂組成物を調製した。
【０１１３】
＜フレキソ印刷版原版の作製＞
上記で得た樹脂組成物を、ミキシングロール（（株）マイズ試験機製、ロール直径４インチ）を用いてシート状に成形した。ロール表面温度は７０±５℃、ロール回転数は前ロール１０ｒｐｍ、後ロール１２ｒｐｍに設定し、上記樹脂組成物を１０分間混練し、ロールに巻き付いたものをカットしてシート状に引き出した。シートを幅２０ｃｍ、長さ２０ｃｍにカットしたものを２枚準備し、ＰＥＴ支持体（東洋紡（株）製、コスモシャインＡ４３００、１２５μｍ）の上下の重なる位置に配置し、熱プレス機（（株）東洋精機製作所製、Ｍｉｎｉ Ｔｅｓｔ Ｐｒｅｓｓ ＭＰ−ＷＣＬ）を用いて、１０ＭＰａの圧力で、１８０℃で１０分間加熱した。この際に、フレキソ印刷版原版の平均膜厚が１．１４ｍｍとなるようにスペーサーで膜厚を調整した。このようにして、フレキソ印刷版原版（１）を得た。
【０１１４】
＜ポリマー層のショアＡ硬度測定＞
別に、上記の幅２０ｃｍ、長さ２０ｃｍにカットシートを１枚準備し、ＰＥＴ支持体を使用しないで、熱プレス機（（株）東洋精機製作所製、Ｍｉｎｉ Ｔｅｓｔ Ｐｒｅｓｓ ＭＰ−ＷＣＬ）を用いて、１０ＭＰａの圧力で、１８０℃で１０分間加熱した。この熱架橋（加硫）後のシートのショアＡ硬度を、ＪＩＳ Ｋ ６２５３：２０１２の測定方法で測定し求めた。
なお、ショアＡ硬度は、タイプＡデュロメータを用いて測定した。また、試験片の厚さは６ｍｍ以上とし、６ｍｍ未満の場合には、積み重ねて６ｍｍ以上として測定した。
【０１１５】
＜フレキソ印刷版の作製＞
上記で得たフレキソ印刷版原版に対し、以下の２種のレーザーにより彫刻した。
炭酸ガスレーザー彫刻機として、高品位ＣＯ2レーザーマーカＭＬ−９１００シリーズ（（株）ＫＥＹＥＮＣＥ製）を用いた。炭酸ガスレーザー彫刻機で、出力：１２Ｗ、ヘッド速度：２００ｍｍ／秒、ピッチ設定：２，４００ＤＰＩの条件で、１ｃｍ四方のベタ部分をラスター彫刻した。
半導体レーザー彫刻機として、最大出力８．０Ｗのファイバー付き半導体レーザー（ＦＣ−ＬＤ）ＳＤＬ−６３９０（ＪＤＳＵ社製、波長９１５ｎｍ）を装備したレーザー記録装置を用いた。半導体レーザー彫刻機でレーザー出力：７．５Ｗ、ヘッド速度：４０９ｍｍ／秒、ピッチ設定：２，４００ＤＰＩの条件で、１ｃｍ四方のベタ部分をラスター彫刻した。
使用した彫刻機は、下記表１に示した。なお、「半導体」は、半導体レーザー彫刻機を使用したことを意味し、「ＣＯ2」は、炭酸ガスレーザー彫刻機を使用したことを意味する。
【０１１６】
（比較例１）
シート状に成形したレーザー彫刻用樹脂組成物を、ＰＥＴ支持体の片面上にのみ配置した以外は実施例２と同様にしてフレキソ印刷版原版（２）を作製した。
【０１１７】
（フレキソ印刷版原版の評価）
＜支持体とポリマー層の剥離性＞
支持体ＰＥＴとポリマー層の接着性を評価した結果、フレキソ印刷版原版（１）及び（２）共に剥離不可であり、接着性は十分であった。
【０１１８】
＜カール性評価、ドレープ性評価＞
フレキソ印刷版原版（１）及び（２）を机上に置いたときのＰＥＴの浮き（最大値）をカール性として評価した。その結果、フレキソ印刷版原版（１）が８ｍｍ、フレキソ印刷版原版（２）が６８ｍｍであり、本発明がカールの小さい層構成であることが判る。カール量が３０ｍｍ以下を合格とした。
また、フレキソ印刷版原版（１）は彫刻機の回転ドラムに問題なく貼り付けることができたが、カールの大きいフレキソ印刷版原版（２）では両端部の浮き上がりが見られた。版の浮き上がりがないものをドレープ性の評価Ａ、僅かにあるものをＢ、大きいものをＣとし、Ｃでないものを合格とした。
【０１１９】
＜膜厚ばらつき評価＞
作製したフレキソ印刷版原版の表面をレーザー変位計（（株）キーエンス製、ＬＫ―Ｈ００８）にて走査し、表面粗さ指標の最大高さＲ0を求めた。フレキソ印刷版原版の平均厚さをｄ0としたときの（Ｒ0／ｄ0）×１００（％）を膜厚ばらつきと定義した。この値が小さい方が膜厚ばらつきが小さい。
【０１２０】
（フレキソ印刷版の評価）
以下の項目でフレキソ印刷版の性能評価を行った。
＜リンス性＞
レーザー彫刻したフレキソ印刷版をリンス液（Ｐ＆Ｇ（株）製、ジョイＷ除菌の３質量％水溶液）に浸漬し、彫刻部を歯ブラシ（ライオン（株）製、クリニカハブラシ  フラット）で１０回こすった。その後、光学顕微鏡でレリーフ層の表面におけるカスの有無を確認した。評価基準は以下の通りである。Ａ、Ｂ、Ｃを合格とした。
Ａ：カスがない
Ｂ：彫刻最深部に僅かにカスが見られる
Ｃ：カスの大部分は除去されるが、僅かに残存している
Ｄ：カスは一部除去されるが、残存している
Ｅ：カスが全く除去されない
【０１２１】
＜インキ着肉性の評価＞
得られたフレキソ印刷版を印刷機（ＩＴＭ−４型、（株）伊予機械製作所製）にセットし、ＵＶフレキソＣＦ  墨（（株）Ｔ＆Ｋ  ＴＯＫＡ製）をインキとして用い、印刷紙として、フルカラーフォームＭ  ７０（日本製紙（株）製、厚さ１００μｍ）を用いて印刷を継続し、印刷開始から１，０００ｍにおける印刷物上のベタ部のインキの付着度合いを目視で比較した。
濃度ムラなく均一なものをＡ、ごく僅かにムラがあるものをＢ、少しムラがあるものをＣ、インキが付着していない部分の面積が、インキが付着している部分の面積より多く、明らかにムラがあるものをＤとし、Ｄでないものを合格とした。
【０１２２】
＜耐刷性＞
得られたフレキソ印刷版を印刷機（ＩＴＭ−４型、（株）伊予機械製作所製）にセットし、ＵＶフレキソＣＦ  墨（（株）Ｔ＆Ｋ  ＴＯＫＡ製）をインキとして用い、印刷紙として、フルカラーフォームＭ  ７０（日本製紙（株）製、厚さ１００μｍ）を用いて印刷を継続し、ハイライト１〜１０％を印刷物で確認した。印刷されない網点が生じた、又は、網点が太って印刷物として許容しがたいところを刷了とし、刷了時までに印刷した回数を指標とした。数値が大きいほど耐刷性に優れると評価した。
【０１２３】
＜印圧ラチチュード＞
上記耐刷性評価の印刷開始時において、印圧とハイライト２％の網点濃度の関係を測定し、印圧（キスタッチからの押し込み距離）が２０μｍ〜１２０μｍの網点濃度差を測定した。網点濃度差が０．０６以下をＡ、０．０６を超え０．０８以下をＢ、０．０８を超え０．１以下のＣ、０．１を超えるものをＤとし、Ｄでないものを合格とした。
【０１２４】
（実施例２〜２２、２６〜３２、３４〜４５、及び、比較例１〜６）
表１〜３に記載のように、各成分及び添加量を変更した以外は、実施例１と同様にしてレーザー彫刻用フレキソ印刷版原版及びフレキソ印刷版を作製し、評価を行った。
【０１２５】
（実施例２３）
実施例１のＰＥＴ支持体（東洋紡（株）製、コスモシャインＡ４３００、１２５μｍ）の代わりにポリエステル織物（東洋紡（株）製、ダルファイン）を使用した以外は実施例１と同様にしてレーザー彫刻用フレキソ印刷版原版及びフレキソ印刷版を作製し、評価を行った。
【０１２６】
（実施例２４）
実施例３のＰＥＴ支持体（東洋紡（株）製、コスモシャインＡ４３００、１２５μｍ）の代わりにポリエステル織物（東洋紡（株）製、ダルファイン）を使用した以外は実施例３と同様にしてレーザー彫刻用フレキソ印刷版原版及びフレキソ印刷版を作製し、評価を行った。
【０１２７】
（実施例２５）
実施例１の重合開始剤（ｂ−１）の代わりに重合開始剤（ｂ−３）を使用した。更に、加硫促進剤としてジベンゾチアジルジスルフィド（ＭＢＴＳ）（大内新興化学工業（株）製、ノクセラーＤＭ）を１質量部添加した以外は実施例１と同様にしてレーザー彫刻用フレキソ印刷版原版及びフレキソ印刷版を作製し、評価を行った。
【０１２８】
（実施例３３）
＜レーザー彫刻用樹脂組成物の調製＞
実施例１と同様にして、樹脂組成物を調製した。
＜加硫シートの作製＞
上記で得た樹脂組成物を、ミキシングロール（（株）マイズ試験機製、ロール直径４インチ）を用いてシート状に成形した。ロール表面温度は７０±５℃、ロール回転数は前ロール１０ｒｐｍ、後ロール１２ｒｐｍに設定し、上記樹脂組成物を１０分間混練し、ロールに巻き付いたものをカットしてシート状に引き出した。シートを幅２０ｃｍ、長さ２０ｃｍにカットし、熱プレス機（（株）東洋精機製作所製、Ｍｉｎｉ Ｔｅｓｔ Ｐｒｅｓｓ ＭＰ−ＷＣＬ）を用いて、１０ＭＰａの圧力で、１８０℃で１０分間加熱した。この際に、加硫後の平均膜厚が０．４１ｍｍとなるようにスペーサーで膜厚を調整した。この加硫シートを２枚準備した。
【０１２９】
＜フレキソ印刷版原版の作製＞
上記で得た加硫シートの内の１枚上に紫外線硬化型接着剤ＴＢ３０４２Ｂ（（株）スリーボンド製）を露光後膜厚が１００μｍになるように塗布後、ＰＥＴ支持体（東洋紡（株）製、コスモシャインＡ４３００、１２５μｍ）を貼り合わせＵＶ露光し（露光量：１２００ｍＪ／ｃｍ2）、貼り合わせシートを得た。
加硫シートの別の１枚上に紫外線硬化型接着剤ＴＢ３０４２Ｂ（（株）スリーボンド製）を露光後膜厚が１００μｍになるように塗布後、上記で得られた貼り合わせシートをＰＥＴ面がＵＶ硬化型接着剤に接するように貼り合わせＵＶ露光し（露光量：１，２００ｍＪ／ｃｍ2）、フレキソ印刷版原版を得た。
得られたフレキソ印刷版原版に対して、実施例１と同様に評価を行った。
【０１３０】
【表１】
2016135550.tif 000003
【０１３１】
【表２】
2016135550.tif 000004
【０１３２】
【表３】
2016135550.tif 000005
【０１３３】
【表４】
2016135550.tif 000006
【０１３４】
【表５】
2016135550.tif 000007
【符号の説明】
【０１３５】
１  支持体、３  第１のポリマー層、５  第２のポリマー層、７  接着層、１０  レーザー彫刻用フレキソ印刷版原版
【図１】
2016135550.tif 000008